(57)【要約】  乾燥粉体送給機（２）からの乾燥セメント質粉体の流れ（５）が、乾燥セメント質粉体入口導管（５ａ）を通過して繊維スラリーミキサー（３２）の第１の送給区分（２０）に送給される方法。水性媒体流（７）が、少なくとも１つの水性媒体流導管（７ａ）を通過して、繊維スラリーミキサー（３２）の第１の混合区分（２２）に送給される。強化繊維の流れ（３４）は、繊維供給機（３３）から強化繊維流導管（３４ａ）を通過して、繊維スラリーミキサー（３２）の第２の混合区分（２４）に送給される。乾燥セメント質粉体の流れ（５）、水性媒体流（７）、および強化繊維の流れ（３４）は、繊維スラリーミキサー（３２）内で合流して、繊維セメント混合物（３６）の流れを作り出し、それは、ミキサー（３２）の下流端で排出導管（３６ａ）を通して排出する。【選択図】図１
2019524499.tif 000002
【特許請求の範囲】
【請求項１】
セメント複合スラリーを調製するための連続方法であって、
乾燥セメント系粉体を、少なくとも１つの乾燥セメント系粉体入口ポートを通して横型連続ミキサーの中へ送給する工程であって、
前記横型連続ミキサーが、
内部側壁を有する横型筐体によって画定された細長い混合チャンバであって、前記細長い混合チャンバが、上流端送給区分、第１の混合区分、および第２の下流端混合区分を有し、前記第１の混合区分が、前記上流端送給区分と前記第２の下流端混合区分との間にある、細長い混合チャンバと、
前記細長い混合チャンバの上流端から細長い混合チャンバの下流端まで横断し、かつ前記細長い混合チャンバ内で回転する、少なくとも一対の水平配向相互嵌合自己ワイピングインペラと、を備え、
前記細長い混合チャンバの前記上流端送給区分内で各々水平に載置されたインペラが、オーガを備え、前記乾燥セメント系粉体が、前記細長い混合チャンバの前記上流端送給区分の中へ送給され、前記オーガによって前記第１の混合区分に搬送される、送給する工程と、
水を含む液体流を、前記少なくとも１つの乾燥セメント系粉体入口ポートの下流の少なくとも１つの液体流入口ポートを通して連続スラリーミキサーの前記細長い混合チャンバの中へ送給し、前記乾燥セメント系粉体および前記液体流を、セメント系スラリーを形成するために前記第１の混合区分内で混合する工程であって、
前記第１の混合区分内の各水平に載置されたインペラが、前記インペラの水平配向シャフト上に一定間隔および異なる円周方向の場所に載置されている、第１の複数の混合パドルを備え、前記パドルが、前記横型筐体内で前記水平配向シャフトを中心に回転し、前記パドルが、前記シャフトから半径方向に延在している、混合する工程と、
強化繊維の流れを、少なくとも１つの強化繊維入口ポートを通して前記第２の混合区分の中へ送給し、前記セメント系スラリーおよび前記強化繊維を、繊維スラリー混合物を形成するために、前記第２の混合区分内で混合する工程であって、
前記細長い混合チャンバの前記第２の混合区分内で各々水平に載置されたインペラの少なくとも一部分が、
オーガと、
一定間隔かつ異なる円周方向の場所で前記ミキサーの前記水平配向シャフト上に載置された第２の複数の混合パドルであって、前記パドルが、前記横型筐体内で各々、それぞれの水平配向シャフトを中心として回転され、前記パドルが、前記それぞれのシャフトから半径方向に延在している、第２の複数の混合パドルと、からなる群から選択される少なくとも１つの部材を備える、混合する工程と、
前記繊維スラリー混合物を、前記ミキサーから前記第２の混合区分の下流端分の繊維スラリー混合物出口ポートを通して排出する工程であって、
前記回転パドルが、中央回転シャフトが混合中に３０〜４５０ＲＰＭで回転する剪断力を、前記繊維スラリー混合物に加える間、前記セメント質スラリーおよび繊維が前記横型連続ミキサーの前記混合チャンバ中で約５〜約２４０秒の平均混合滞留時間にわたって混合されて、均一な繊維スラリー混合物を生産し、
前記ミキサーから排出された前記繊維スラリー混合物が、高さ４インチ、直径２インチのパイプを使用したスランプ試験に従って測定したときに、４〜１１インチのスランプと、２０ＲＰＭの速度で動作するＳｐｉｎｄｌｅ  ＨＡ４アタッチメント付きのＢｒｏｏｋｆｉｅｌｄ  Ｖｉｓｃｏｍｅｔｅｒ，モデルＤＶ−ＩＩ＋Ｐｒｏを使用して測定したときに、４５０００センチポアズ未満の粘度とを有する、排出する工程と、を含む、方法。
【請求項２】
前記混合チャンバが、１０〜約６０秒の平均スラリー滞留時間を提供し、前記中央回転シャフトが、混合中に５０〜２５０ＲＰＭで回転し、前記ミキサーから排出された前記繊維スラリー混合物が、１００００センチポアズ未満の粘度を有する、請求項１に記載の方法。
【請求項３】
前記第１および／または第２の混合区分の前記パドルが、平坦パドルおよび螺旋パドルからなる群から選択され、前記平坦パドルおよび螺旋パドルが、前記パドルが前記シャフトの一部を取り囲むように前記シャフトに嵌め込まれた中央開口部を有する一体型パドルであり、前記平坦パドルおよび螺旋パドルが、前記シャフトから反対方向に延在する対向する端を有し、前記平坦パドルまたは螺旋パドルが、前記第２の混合区分のパドル部分内で、前記第２の混合区分において使用され、オーガがまた、前記パドル区分の前および／または後で前記第２の混合区分において使用され、前記個々のシャフトに載置された前記パドルが、前記ミキサー運転中、前記ミキサーシャフトが回転モードにあるとき、重なるが干渉しない配向にある、請求項１に記載の方法。
【請求項４】
前記第１および第２の混合区分が、
−パドルが前記第１の混合区分において使用され、オーガが前記第２の混合区分において使用される構成、
−パドルが前記第１の混合区分において使用され、両方のシャフト上のオーガが前記第２の混合区分において使用され、それに両方のシャフト上に載置された螺旋パドルが続く構成、
−パドルが前記第１の混合区分において使用され、第２のオーガ、それに続いてパドル、それに続いて第３のオーガが、両方のシャフト上に載置される構成、
−平坦または螺旋パドルが前記第１の混合区分において使用され、前記第２の混合区分内のパドルが、（ａ）ピンおよびヘッドを有するパドル、ならびに／または（ｂ）複数のピンを備える構成、からなる群から選択される構成を有する、請求項１に記載の方法。
【請求項５】
平坦および／または螺旋パドルが、前記第２の混合区分内の前記シャフト上にあり、前記第２の混合区分内の前記シャフト上の全ての隣接する平坦および／または螺旋パドルが、互いに対して０〜９０度の回転を有し、前記第２の混合区分内の平坦および／または螺旋パドルの数が、１〜１０である、請求項１に記載の方法。
【請求項６】
前記第１の区分および前記第２の区分からなる群のうちの少なくとも１つの部材中の前記パドルの少なくともいくつかが、ヘッドのないピンを備える、請求項１に記載の方法。
【請求項７】
前記第１および／または第２の混合区分の前記パドルが、パドルヘッドに係合するピンを備え、前記ピンが、前記水平配向シャフトおよび／または前記パドルヘッドに旋回可能に係合して前記パドルヘッドの前記水平配向シャフト上のそれぞれの場所に対する旋回的回転を可能にし、前記複数のパドルが、前記強化繊維とセメント質スラリーとを混合し、かつ混合されている前記セメント質スラリーと強化繊維とを前記繊維スラリー混合物出口に移動させるように配置され、前記第１および第２の混合区分の前記パドルが、前記パドルヘッドに係合された前記ピンを各々備え、前記第２の混合区分には、オーガがない、請求項１に記載の方法。
【請求項８】
前記第１および／または第２の混合区分の前記パドルが、パドルヘッドに係合するピンを備え、前記ピンが、前記水平配向シャフトおよび／または前記パドルヘッドに旋回可能に係合して前記パドルヘッドの前記水平配向シャフト上のそれぞれの場所に対する旋回的回転を可能にし、前記複数のパドルが、前記強化繊維とセメント質スラリーとを混合し、かつ混合されている前記セメント質スラリーと強化繊維とを前記繊維スラリー混合物出口に移動させるように配置され、前記第１および第２の混合区分の前記パドルが、前記パドルヘッドに係合した前記ピンを各々備え、前記第２の混合区分には、オーガがなく、前記中央シャフトの垂直断面に関して広い表面を有する前記パドルヘッドの配向が、好ましくは約１０°〜８０°である、請求項１に記載の方法。
【請求項９】
前記パドルの全体的な寸法が、前記ミキサーチャンバの内周と前記中央シャフトからの前記パドルの最も遠い点との間のクリアランス（空間）が１／４インチ未満となるような寸法である、請求項１に記載の方法。
【請求項１０】
前記セメント質スラリーと繊維とを前記横型繊維スラリーミキサーの前記混合チャンバ内で混合して、前記繊維スラリー混合物を前記繊維スラリーミキサーから排出させ、繊維強化コンクリートパネルを生産するためにパネル生産ラインの移動表面上に厚さ０．４〜１．２５インチの層として均一に前記パネル生産ラインの前記移動表面上に連続カーテンとして堆積させるのに好適であることを可能にする粘稠性を有する前記均一な繊維スラリー混合物を生産し、前記横型繊維スラリーミキサーの前記混合チャンバが、前記回転パドルが前記繊維スラリーに剪断力を加える間、前記横型繊維スラリーミキサーの前記混合チャンバ内で前記セメント質スラリーと繊維とを約１０〜約１２０秒の平均混合滞留時間にわたって混合するように適合され、かつ構成されている、請求項１に記載の方法。
【請求項１１】
前記混合チャンバの前記パドルおよび内部側壁が、離型材料でコーティングされて、前記パドルおよび内部側壁上の前記セメント質スラリーの蓄積を最小にする、請求項１に記載の方法。
【発明の詳細な説明】
【技術分野】
【０００１】
関連出願の相互参照
この出願は、同時係属中の、
【０００２】
２０１６年８月５日に出願された米国仮特許出願第６２／３７１，５５４号、名称「ＣＯＮＴＩＮＵＯＵＳ  ＭＥＴＨＯＤＳ  ＯＦ  ＭＡＫＩＮＧ  ＦＩＢＥＲ  ＲＥＩＮＦＯＲＣＥＤ  ＣＯＮＣＲＥＴＥ  ＰＡＮＥＬＳ」、
【０００３】
２０１６年８月５日に出願された米国仮特許出願第６２／３７１，５６９号、名称「ＨＥＡＤＢＯＸ  ＡＮＤ  ＦＯＲＭＩＮＧ  ＳＴＡＴＩＯＮ  ＦＯＲ  ＦＩＢＥＲ  ＲＥＩＮＦＯＲＣＥＤ  ＣＥＭＥＮＴＩＴＩＯＵＳ  ＰＡＮＥＬ  ＰＲＯＤＵＣＴＩＯＮ」、
【０００４】
２０１６年８月５日に出願された、米国仮特許出願第６２／３７１，５７８号、名称「ＣＯＮＴＩＮＵＯＵＳ  ＭＩＸＥＲ  ＡＮＤ  ＭＥＴＨＯＤ  ＯＦ  ＭＩＸＩＮＧ  ＲＥＩＮＦＯＲＣＩＮＧ  ＦＩＢＥＲＳ  ＷＩＴＨ  ＣＥＭＥＮＴＩＴＩＯＵＳ  ＭＡＴＥＲＩＡＬＳ」、に関連し、
【０００５】
全て、参照によりその全体が本明細書に組み込まれる。
【０００６】
本発明は、連続プロセスで繊維強化セメント質材料とりわけ（繊維強化コンクリート（ＦＲＣ）パネル）を生産するための連続ミキサー、およびセメント質材料と強化繊維とを混合する方法を開示する。
【背景技術】
【０００７】
Ｄｕｂｅｙらの米国特許第６，９８６，８１２号は、参照によりその全体が本明細書に組み込まれ、構造用セメントパネル（ＳＣＰ）生産ライン、または硬化性スラリーが建築パネルまたはボードの生産に使用される同様の用途での使用のためのスラリー送給装置を特徴とする。この装置は、スラリーの供給が保持されるニップを形成するために互いに近接して略並列の関係で置かれた主計量ロールおよび随伴ロールを含む。どちらのロールも、好ましくは同じ方向に回転し、よって、スラリーは、ニップから計量ロールの上に引き出され、ＳＣＰパネル生産ラインの移動ウェブ上に堆積される。スラリーの所望の厚さを維持するために、厚さ制御ロールが、主計量ロールに近接して動作可能に設けられる。
【０００８】
Ｇｅｏｒｇｅ他への米国特許第７，５２４，３８６Ｂ２号は、参照によりその全体が本明細書に組み込まれ、セメント質粉体および液体の湿式スラリーを形成するための、縦型混合チャンバを有する湿式ミキサーを用いたプロセスを開示している。縦型混合チャンバは、必要とされる混合量を提供して、混合滞留時間内で、完全に混合された均一の薄いスラリーを提供するように設計され、十分なスラリーの供給が、関連するセメントパネル生産ラインの連続運転を可能にする。また、セメント質粉体および水をチャンバのスラリー混合領域に供給するための重力送給手段も開示されている。ＳＣＰパネルの調製において、重要な工程は、セメント質粉体を混合して、スラリーを形成することである。次いで、スラリーをチャンバの底部から引き出し、キャビティポンプを通してスラリー送給装置に圧送する。典型的な従来の連続セメントミキサーは、建設業界においてコンクリートスラリーを混合し、圧送するために使用される、Ｍ−ＴＥＣ、ＧｍｂＨ、Ｎｅｕｅｎｂｕｒｇ、ＧｅｒｍａｎｙからのＤｕｏ  ＭＩＸ２０００連続セメントミキサーである。
【０００９】
Ｇｅｏｒｇｅ他への米国特許第７，５１３，９６３Ｂ２号は、参照によりその全体が本明細書に組み込まれ、湿式ミキサー装置およびその使用方法を開示しており、該ミキサーは、セメント質スラリーおよび水の湿式スラリーを形成するための縦型混合チャンバを有する。縦型混合チャンバは、必要とされる混合量を提供して、混合滞留時間内で、完全に混合された均一の薄いスラリーを提供するように設計され、十分なスラリーの供給が、関連するセメントパネル生産ラインの連続運転を可能にする。また、セメント質粉体および粉体を予め混合することなく、該粉体および水を別々にチャンバのスラリー混合領域に供給するための重力送給も開示されている。
【００１０】
Ｄｕｂｅｙらの米国特許第８，０３８，７９０号は、参照によりその全体が本明細書に組み込まれ、耐震壁、フローリング、およびルーフィングシステムで使用するための骨組みに締結するときに、合板および配向性ストランドボードによって提供される横方向および剪断負荷に等しい横方向および剪断負荷に抵抗するための構造用セメントパネルを開示している。このパネルは、他の構造用セメントパネルと比較して低減された熱伝達を提供する。このパネルは、硫酸カルシウムアルファ半水化物、水硬性セメント、被覆膨張パーライト粒子充填剤、任意選択の追加的な充填剤、活性ポゾラン、および石灰の水様混合物が硬化することによって生じる連続相のうちの１つ以上の層を用いる。この被覆パーライトは、１〜５００ミクロンの粒子サイズ、２０〜１５０ミクロンの中位径、および０．５０ｇ／ｃｃ未満の有効粒子密度（比重）を有する。このパネルは、繊維、例えば耐アルカリ性ガラス繊維によって強化される。
【００１１】
その全体が参照により本明細書に組み入れられている、Ｄｕｂｅｙらへの米国特許出願公開第２００５／００６４１６４号は、（ａ．）移動ウェブを提供することと、（ｂ．）（ｉ）ウェブ上に個別の結ばれていない繊維の第１の層を堆積させ、続いてウェブ上に硬化可能なスラリーの層を堆積させることと、（ｉｉ）ウェブ上に硬化可能なスラリーの層を堆積させることと、のうちの１つと、（ｃ．）スラリー上に個別の結ばれていない繊維の第２の層を堆積させることと、（ｄ．）スラリー中に互いに結ばれていない繊維の第２の層を能動的に埋め込んで、スラリー全体に前記繊維を分布させることと、（ｅ．）硬化可能な繊維強化スラリーの所望の数の層が得られ、繊維がパネル全体にわたって分散されるようになるまで、（ｄ．）によりステップ（ｉｉ）を反復することと、を含む、構造用セメント質パネルを生産するための多層プロセスを開示している。また、このプロセスによって生産される構造用パネル、このプロセスに従って構造用セメント質パネルを生産するのに好適な装置、および多数の層を有する構造用セメント質パネルも提供され、各層が、硬化性スラリーの層を移動ウェブ上に堆積させ、繊維をスラリー上に堆積させ、そしてスラリーに繊維を埋め込みその結果各層が隣接する層と一体的に形成されることによって作成される。
【００１２】
Ｃｈｅｎ他への米国特許出願公開第２００６／００６１００７号は、セメント質物品を押し出すための方法および装置を開示している。この押し出し機は、ケースを含み、その中には、回転可能に載置された一対の相互嵌合自己ワイピングスクリューを有する。このスクリューは、様々な送給手段を通して提供される繊維セメントの成分を混合し、練り、実質的に均一なペーストを形成し、ダイを通してペーストに力を加えて、鋳造に適した未硬化のセメント質押し出し物を形成する。押し出しのためのセメント質混合物は、非常に粘性があり、また、セメント質パネル生産ライン上のヘッドボックスを介したショットクリートまたは堆積などの使用に好適ではない。
【００１３】
繊維強化セメント質スラリーを生産するための現在の最先端の混合技術は、典型的に、業界標準バッチミキサーの使用を含み、該バッチミキサーでは、最初に、強化繊維を含む全ての原材料が加えられ、次いで、数分間混合されて、繊維がランダムに分散したスラリー混合物が得られる。回転ドラムおよび回転パンミキサーは、繊維強化セメント質スラリー混合物を調製するために一般的に使用される、コンクリートミキサーの例である。現在の最先端のコンクリートミキサーおよび繊維強化セメント質スラリー混合物を生産するための混合技術におけるいくつかの主要な制限および欠点には、以下が挙げられる。
【００１４】
バッチミキサーにおける混合運転が連続的ではなく、したがって、連続パネル生産ラインの事例にあるようなスラリーの連続供給が必要である場合における適用をさらに困難にしている。
【００１５】
十分にブレンドされた均一なスラリー混合物を得るためのバッチミキサーの混合時間が、典型的に、数分程度と非常に長い。
【００１６】
バッチミキサーには大量の繊維が一度に加えられるので、混合運転中に繊維が塊状および球状になることをもたらす。
【００１７】
バッチ混合プロセスに関係する混合時間がより長いため、強化繊維に損傷を与え、破壊する傾向がある。
【００１８】
バッチミキサーは、急速硬化性セメント質材料の取り扱いに関してはあまり有用でなく、実用的でない。
【００１９】
高い強化繊維濃度を有するセメント質パネル用のスラリーを生産するための単層プロセスに対する必要性が存在する。したがって、ガラス繊維を含有する十分な混合流体セメント質スラリーへの供給を確実にして連続パネル生産ラインに供給する湿式混合装置に対する必要性が存在する。連続セメント質パネル製造ラインで使用するためのスラリーを提供するために、適切な流動学のスラリーおよび十分な流動性をもたらすように、ミキサーにおけるセメント質反応性粉体、ガラス繊維、および水の混合の程度を提供することが望ましい。
【発明の概要】
【００２０】
本発明は、硬化性スラリーが繊維強化建築用パネルまたはボードの製造に使用されるセメン質パネル製造ラインなどの移動ウェブ上にスラリーを堆積させるのに使用するためのスラリー送給装置（典型的には「ヘッドボックス」として知られる）に送給するスラリーを調製するための湿式ミキサー装置を使用する。
【００２１】
現在の最先端のコンクリートミキサーの制限および欠点を考慮すると、本発明のいくつかの目的は、以下のようになる。
【００２２】
均一に混合された繊維強化セメント質スラリー混合物を生産するために、繊維と残りのセメント質成分とを連続ブレンドすることを可能にするミキサーを提供する。
【００２３】
均一にブレンドされた繊維強化セメント質スラリー混合物を生産するために必要とされる混合時間を数分から６０秒未満、好ましくは３０秒未満に短縮するミキサーを提供する。
【００２４】
混合運転中に繊維を球状および塊状にさせないミキサーを提供する。
【００２５】
混合動作の結果として、強化繊維に損傷を与えないミキサーを提供する。
【００２６】
本発明は、連続的に送給することができるセメント複合スラリーの調製方法であって、
少なくとも１つの乾燥セメント質粉体入口ポートを通して乾燥セメント質粉体を横型連続ミキサーに送給する工程であって、
横型連続ミキサーが、
内部側壁を有する横型（典型的に円筒）筐体によって画定された細長い混合チャンバであって、細長い混合チャンバが、上流端送給区分、第１の混合区分、および第２の下流端混合区分を有し、第１の混合区分が、上流端送給区分と第２の下流端混合区分との間にある、細長い混合チャンバと、
細長い混合チャンバの上流端から細長い混合チャンバの下流端まで横断し、かつ細長い混合チャンバ内で回転する、少なくとも一対の水平配向相互嵌合自己ワイピングインペラと、を備え、
細長い混合チャンバの上流端送給区分内で各々水平に載置されたインペラが、オーガを備え、乾燥セメント系粉体が、細長い混合チャンバの上流端送給区分の中へ送給され、かつオーガによって第１の混合区分に搬送される、送給する工程と、
水を含む液体流を、少なくとも１つの乾燥セメント系粉体入口ポートの下流の少なくとも１つの液体流入口ポートを通して連続スラリーミキサーの細長い混合チャンバの中へ送給し、乾燥セメント系粉体および液体流を、セメント系スラリーを形成するために第１の混合区分内で混合する工程であって、
第１の混合区分内で各々水平に載置されたインペラが、一定間隔かつ異なる円周方向の場所でインペラの水平配向シャフト上に載置された第１の複数の混合パドルを備え、パドルが、横型、好ましくは円筒筐体内で水平配向シャフトを中心として回転され、パドルが、シャフトから半径方向に延在する、混合する工程と、
強化繊維の流れを、少なくとも１つの強化繊維入口ポートを通して第２の混合区分の中へ送給し、セメント系スラリーおよび強化繊維を、繊維スラリー混合物を形成するために、第２の混合区分内で混合する工程であって、
細長い混合チャンバの第２の混合区分内で各々水平に載置されたインペラの少なくとも一部分が、
オーガと、
一定間隔かつ異なる円周方向の場所でミキサーの水平配向シャフト上に載置された第２の複数の混合パドルであって、パドルが、横型（好ましくは円筒形の）筐体内でそれぞれの水平配向シャフトを中心として回転され、パドルが、それぞれのシャフトから半径方向に延在している、第２の複数の混合パドルと、からなる群から選択される少なくとも１つの部材を備える、混合する工程と、
繊維スラリー混合物をミキサーから第２の混合区分の下流端部分の繊維スラリー混合物出口ポートを通して排出する工程であって、
回転パドルが、中央回転シャフトが混合中に、３０〜４５０ｒｐｍ、より好ましくは、４０〜３００ｒｐｍ、および最も好ましくは５０〜２５０ｒｐｍで回転する剪断力を繊維スラリー混合物に加える間、セメント質スラリーおよび繊維が横型連続ミキサーの混合チャンバ中で約５秒〜約２４０秒、好ましくは１０秒〜１８０秒、より好ましくは１０〜１２０秒、最も好ましくは１０秒〜６０秒の平均混合滞留時間にわたって混合されて、均一な繊維スラリー混合物を生産し、横型連続ミキサーから排出された繊維スラリー混合物が、高さ４インチおよび直径２インチのパイプを使用したスランプ試験に従って測定したときに、４〜１１インチのスランプを有する、排出する工程と、を含む、方法を提供する。
【００２７】
得られる繊維−スラリー混合物はまた、また２０ＲＰＭ速度で作動するスピンドルＨＡ４を備えたブルックフィールド粘度計、モデルＤＶ−ＩＩ＋Ｐｒｏを使用して、測定した場合、４５０００センチポアズ未満、好ましくは３００００センチポアズ未満、より好ましくは１５０００センチポアズ未満、最も好ましくは１００００センチポアズ未満の粘度を有する。典型的に、結果として生じる繊維スラリー混合物は、少なくとも１５００センチポアズの粘度を有する。繊維スラリー混合物はまた、典型的に、可塑剤および超可塑剤も含む。可塑剤は、一般に、製紙業界による副生成物であるリグノスルホン酸塩から製造される。超可塑剤は、一般に、スルホン化ナフタレン縮合物もしくはスルホン化メラミンホルムアルデヒドから、またはポリカルボキシルエーテルに基づいて製造されている。
【００２８】
パドルという用語は、シャフトを中心として回転するためにシャフトから半径方向に延在する任意の構造を意味する。パドルは、様々な形状のうちのいずれかを有し得る。例えば、好ましいパドルは、平坦パドル、螺旋パドル、または対向端である、シャフトに取り付けるための一端、および幅広パドルヘッドに取り付けるための他端を有するピンから製造されたパドルである。パドルヘッドなしで使用されるピンもまた、本発明の範囲内のパドルとみなされる。
【００２９】
本繊維スラリー混合物は、好ましくは、増粘剤、または材料の粘度を実質的に増加させる他の添加剤を含まない。
【００３０】
各水平配向シャフトが、ミキサーが運転中であるときにシャフトの回転を達成するために、例えば、電気、燃料ガス、ガソリン、または他の炭化水素によって給電される駆動機構および駆動モーターに外部接続される。
【００３１】
繊維スラリーミキサーから排出された繊維スラリー混合物は、様々な用途、例えば、彫像、ショットクリート、斜面の浮石の固定、土壌の安定化、トンネルおよび鉱山のライニング、プレキャストコンクリート製品、舗道および橋床、土間コンクリート、修理用途、または繊維強化セメント製建築用パネルもしくはボードの作製に好適である。
【００３２】
繊維強化セメントパネル（繊維強化コンクリートパネル、略してＦＲＣパネルとしても知られている）を生産するために硬化可能な繊維スラリー混合物を使用する場合、繊維スラリー混合物は、パネル生産ラインの移動表面上に繊維スラリー混合物を堆積するスラリー送給装置（「ヘッドボックス」として知られている）に、０．１２５〜２インチ厚、好ましくは０．２５〜１インチ厚、典型的には０．４０〜０．７５インチ厚の層として送給して、繊維強化セメントパネルを生産する。本発明の繊維スラリー混合物からセメント質パネルを生産するためのプロセスは、最大で単一層の繊維強化セメント質スラリーを有するパネルを生産する。好ましくは、移動表面は、毎分１〜１００フィート、より好ましくは毎分５〜５０フィートの速度で移動する。これは当該技術分野において周知の従来の押出法よりも実質的に速い。好ましくは、スラリーは、幅４〜８フィートの範囲のボードに対して毎分０．１０〜２５立方フィートの速度で移動表面に堆積される。本発明の製造方法はまた、極めて高い粘度を有するセメント混合物を利用する従来の押出方法よりも実質的に速い。
【００３３】
結果として生じる本発明の繊維スラリー混合物は、押し出しプロセスで使用されるセメント質混合物よりも優れている。そのような押し出し混合物は、高さ４インチおよび直径２インチのパイプを使用したスランプ試験に従って測定したときに、０〜２インチのスランプを有し、また、５００００センチポアズを超える、粘度を有する。押し出し混合物はまた、本発明の繊維−スラリー混合物中に存在する可塑剤および超可塑剤を含まない。上述のように、可塑剤は、一般に製紙工業からの副産物であるリグノスルホネートから製造される。超可塑剤は、一般に、スルホン化ナフタレン縮合物もしくはスルホン化メラミンホルムアルデヒドから、またはポリカルボキシルエーテルに基づいて製造されている。
【００３４】
本明細書で開示される本発明のミキサーおよび混合方法の示差的特徴は、添加繊維に過度の損傷を与えることなく、連続運転において強化繊維と残りのセメント質成分とをブレンドする、このミキサーの能力である。さらに、本発明のミキサーおよび混合方法は、望ましい加工粘稠性を有する繊維強化セメント系スラリー混合物の生産を可能にする。このミキサーによって生産される好ましい流動学的性質を有するスラリーは、様々な製造プロセスを使用して製品を生産するために有益に利用することができる。例えば、加工可能なスラリー粘稠性は、高いライン速度で動作している連続形成ライン上のパネル製品のさらなる処理および形成を容易にする。
【００３５】
好ましくは、ミキサーのパドルは、
【００３６】
各々パドルヘッドに係合するピンを備える第１の複数の混合および搬送パドルのパドルであって、ピンは、水平配向シャフトおよび／またはパドルヘッドに旋回可能に係合して、それぞれの場所に対する水平配向シャフト上のパドルヘッドの旋回回転を可能し、複数のパドルが、乾燥セメント質粉体と液体流とを混合してセメント質スラリーを形成し、そのセメント質スラリーを第２の混合区分に移動させるように配置されている、第１の複数の混合および搬送パドルのパドルと、
【００３７】
各々パドルヘッドに係合するピンを備える第２の複数の混合および搬送パドルのパドルであって、ピンは、水平配向シャフトおよび／またはパドルヘッドに旋回可能に係合して、それぞれの場所に対する水平配向シャフト上のパドルヘッドの旋回的回転を可能し、複数のパドルが、強化繊維とセメント質スラリーとを混合し、混合されているセメント質スラリーと強化繊維とを繊維スラリーミキサーの出口に移動させるように配置されている、第２の複数の混合および搬送パドルと、からなる群の両方の部材を含む。
【００３８】
好ましくは、横型ミキサーの混合チャンバは、回転パドルが剪断力を加える間、横型ミキサーの混合チャンバ中でセメント質スラリーと繊維とを約５〜約２４０秒、好ましくは１０〜１８０秒、より好ましくは１０秒〜１２０秒、最も好ましくは１０〜６０秒の平均混合滞留時間にわたって混合するように適合かつ構成され、中央回転シャフトは、繊維スラリー混合物に対して、３０〜４５０ＲＰＭ、より好ましくは４０〜３００ＲＰＭ、そして最も好ましくは５０〜２５０ＲＰＭで回転して、繊維スラリー混合物を繊維スラリーミキサーから排出させることを可能にする粘稠性を有する上記のような均一性を有する均一な繊維スラリー混合物を生成する。
【００３９】
本発明のミキサーは、移動ウェブを支持するコンベア型フレームと、フレームと動作的に関係し、セメント質スラリーを繊維スラリーミキサーの中へ送給するように構成された第１の水およびセメント質材料ミキサーと、フレームと動作的に関係し、硬化可能な繊維含有セメント質スラリーの層を移動ウェブ上に堆積させるように構成された第１のスラリー送給ステーション（ヘッドボックス）と、を含む繊維強化セメント質組成物の最大で単一の層を有するセメント質パネルを生産するための装置の一部として使用することができる。下流は硬化したスラリーをセメントボードに切断するための装置である。
【００４０】
本明細書に開示される方法は、バッチ方法とは対照的に、連続方法である。連続方法において、最終製品を製造するために必要とされる原材料は、計量され、最終製品が生産されている速度（マスバランス）に等しい速度、つまり、プロセスにおける原材料送給の流れおよびプロセスの外への最終製品の流れが同時になる速度で連続的に送給される。バッチ方式では、最終製品を製造するために必要とされる原材料を、最初に、大量に組み合わせて、適切な容器に貯蔵するための混合物の大きいバッチを調製し、続いて、この混合物のバッチを、貯蔵容器から引き出して、最終製品の複数の部分を生産する。
【００４１】
本明細書において、他に指示がない限り、全ての組成パーセントは、重量パーセントである。
【図面の簡単な説明】
【００４２】
【図１】本発明の方法のブロックフロー図である。
【図２Ａ】本繊維スラリー混合デバイスの横型デュアルシャフト多段連続繊維スラリーミキサーの実施形態の第１の混合区分内の２つのシャフトが載置されたミキサー入口および平坦パドルにおけるオーガ区分を示す。
【図２Ｂ】本発明の繊維スラリー混合装置の横型デュアルシャフト多段連続繊維スラリーミキサーの実施形態におけるミキサー乾燥粉体入口のオーガ区分の一部を示す図である。
【図２Ｃ】本繊維スラリー混合デバイスの横型デュアルシャフト多段連続繊維スラリーミキサーの実施形態の平坦混合パドルを示す。
【図２Ｄ】本繊維スラリー混合デバイスの横型デュアルシャフト多段連続繊維スラリーミキサーに使用するのに好適な螺旋混合パドルを示す。
【図２Ｅ】本繊維スラリー混合デバイスの横型デュアルシャフト多段連続繊維スラリーミキサーの実施形態の第１の混合区分内の２つのシャフトが載置された平坦パドルを示す。
【図２Ｆ】はシャフト上の平坦パドルと螺旋パドルを示す。
【図３Ａ】第１の区分が、混合パドルを有し、第２の混合区分が、両方のシャフト上にオーガのみを有する本発明のデュアルシャフト多段連続繊維スラリーミキサーの第１の構成を示す。
【図３Ｂ】第１の混合区分が、パドルを有し、第２の混合区分が、両シャフト上にオーガと、それに続いてパドルと、を有する本発明のデュアルシャフト多段連続繊維スラリーミキサーの第２の構成を示す。
【図３Ｃ】第１の混合区分が、パドルを有し、第２の混合区分が、両シャフト上にオーガと、それに続くパドル（複数可）と、続いてオーガと、を有する本発明のデュアルシャフト多段連続繊維スラリーミキサーの第３の構成を示す。
【図３Ｄ】第１の混合区分が、パドルを有し、第２の混合区分が、シャフト上にパドルのみまたはピンのみを有する本発明のデュアルシャフト多段連続繊維スラリーミキサーの第４の構成を示す。
【図４Ａ】第１の混合区分が、パドルを有し、第２の混合区分が、パドルのみを有する本発明の横型デュアルシャフト（１つのシャフトのみ示す）多段連続繊維スラリーミキサーの構成（図３Ｄに概略的に示す）の概略側面図を示す。
【図４Ｂ】図４Ａの本繊維スラリー混合デバイスの横型繊維スラリーミキサーの実施形態のパドル（ピンとヘッドを有する）の斜視図を示す。
【図４Ｃ】図４Ａの本繊維スラリー混合デバイスの横型繊維スラリーミキサーの実施形態のパドル（ピンとヘッドを有する）およびシャフトの一部の斜視図を示す。
【図４Ｄ】図４Ａの本発明の繊維スラリー混合デバイスの混合チャンバへの扉が開いた状態のミキサーの拡大図であり、中央シャフトに関して（ピンとヘッドを有する）パドルの向きを示している（明瞭にするために１つのシャフトを示す）。
【図４Ｅ】第１の混合区分がパドルを有し、第２の混合区分が両シャフト上にオーガと、それに続くパドルと、を有するデュアルシャフト（１つのシャフトを示す）多段連続繊維スラリーミキサーの構成（図３Ｂに概略的に示す）を示す。
【図４Ｆ】第１の混合区分が、パドルを有し、第２の混合区分が、両シャフト（明瞭化のために１つのシャフトを示す）上にオーガと、それに続くパドル（複数可）と、それ続いてオーガと、を有する本発明のデュアルシャフト（１つのシャフトを示す）多段連続繊維スラリーミキサーの構成（図３Ｃに概略的に示す）を示す。
【図４Ｇ】第１の混合区分がパドルを有し、第２の混合区分が両シャフト上にオーガと、それに続くピン（複数可）と、す）上にオーガと、それに続くオーガと、を有するデュアルシャフト（１つのシャフトを示す）多段連続繊維スラリーミキサーの構成（図３Ｂに概略的に示す）を示す。
【図４Ｈ】第１の混合区分がパドルを有し、第２の混合区分が両方のシャフト上にピンのみを有する、本発明のデュアルシャフト（１つのシャフトが示される）多段連続繊維スラリーミキサーの構成（図３Ｄに概略的に示される）を示す。
【図４Ｉ】第１の混合区分がパドルを有し、第２の混合区分が両方のシャフト上にオーガを有する、本発明のデュアルシャフト（１つのシャフトが示される）多段連続繊維スラリーミキサーの構成（図３Ａに概略的に示される）を示し、パドルは、平坦パドルまたは螺旋パドルである。
【図４Ｊ】第１の混合区分が、パドルを有し、第２の混合区分が、両方のシャフト（明瞭性のため１つのシャフトが示される）上に、オーガと、それに続くパドルと、を有する、本発明のデュアルシャフト（１つのシャフトを示す）多段連続繊維スラリーミキサーを有する構成（図３Ｂに概略的に示される）を示し、パドルは、平坦パドルまたは螺旋パドルであり、シャフトが見えるパドル間の空き空間は、パドルの存在を伝えることを意図する。
【図４Ｋ】第１の混合区分が、平坦パドルのおよび／または螺旋パドル（複数可）を有し、第２の混合区分が、両方のシャフト上（明瞭化のため１つのシャフトが示されている）にオーガと、それに続く平坦パドルのおよび／または螺旋パドル（複数可）と、それに続くオーガと、を有する構成（図３Ｃに概略的に示される）を示し、パドルは、平坦パドルまたは螺旋パドルであり、シャフトが見えるパドル間の空き空間は、パドルの存在を伝えることを意図する。
【図４Ｌ】第１の混合区分が、パドルを有し、第２の混合区分が、両方のシャフト上（明瞭性のため１つのシャフトが示される）にパドルを有する、本発明のデュアルシャフト多段連続繊維スラリーミキサーを有する構成（図３Ｄに概略的に示される）を示し、パドルは、平坦パドルまたは螺旋パドルであり、シャフトが見えるパドル間の空き空間は、パドルの存在を伝えることを意図する。
【図４Ｍ】第１の混合区分が、１つのタイプのパドルを有し得、第２の混合区分が、異なるタイプのパドルを有し得る、本発明のデュアルシャフト（１つのシャフトを示す）多段連続繊維スラリーミキサーを有する構成（図３Ｄに概略的に示される）の変形例の図式的側面図を示し、この構成における好ましい配置は、第１の混合区分内に平坦パドルおよび／または螺旋パドル、第２の混合区分２４内にピンおよびヘッドおよび／または複数のピンのみを含むパドルを有することである。
【図５】本繊維スラリー混合デバイスとの使用に好適なセメント質パネル生産ラインの図式的正面図である。
【図６】ヘッドボックスの上流のセメント質パネル生産ラインの一部分のプロセスフローチャート、およびヘッドボックスの下流のセメント質パネル生産ラインの上面図の複合図として、図５のセメント質パネル生産ラインを示す図である。
【図７】ヘッドボックスの上流の本繊維スラリー混合デバイスと共に使用するのに好適なセメント質パネル生産ラインの一部分のプロセスフローチャート、およびヘッドボックスの下流のセメント質パネル生産ラインの上面図の複合図として、図５のセメント質パネル生産ラインの第１の変形例を示す図である。
【図８】ヘッドボックスの上流の本繊維スラリー混合デバイスと共に使用するのに好適なセメント質パネル生産ラインの一部分のプロセスフローチャート、およびヘッドボックスの下流のセメント質パネル生産ラインの上面図の複合図として、図５のセメント質パネル生産ラインの第２の変形例を示す図である。
【発明を実施するための形態】
【００４３】
図１は、本発明の方法のブロックフロー図である。この方法では、乾燥粉体送給機２からの乾燥セメント粉体の流れ５は、乾燥セメント質粉体入口導管５ａを通過して、繊維スラリーミキサー３２の第１の送給区分２０に送給する。１つ以上のポンプ３からの水性媒体流７が、少なくとも１つの水性媒体流導管７ａ（２つ示す）を通過して、繊維スラリーミキサー３２の第１の混合区分２２および任意選択で第１の送給区分２０に送給される。強化繊維の流れ３４は、繊維送給機３３から強化繊維流導管３４ａを通過して、繊維スラリーミキサー３２の第２の混合区分２４に送給される。乾燥セメント質粉体の流れ５、水性媒体流７、および強化繊維の流れ３４は、繊維スラリーミキサー３２内で合流して、繊維セメント混合物３６の流れを作り出し、それはミキサー３２の下流端で排出導管３６ａを通して排出する。
【００４４】
結果として生じる繊維スラリー混合物は、様々な用途に適している。例えば、結果として生じるスラリーは、彫像、ショットクリート、浮石の固定、土壌の安定化、プレキャストコンクリート製品、舗道、修理用途として、または、繊維強化コンクリートパネルを生産するための、パネル生産ラインの移動表面上で厚さ０．１２５〜２インチ、好ましくは厚さ０．２５〜１インチ、より好ましくは厚さ０．４〜０．８インチ、典型的には厚さ０．５〜０．７５インチの層としての均一なパネル生産ラインの移動表面上の層として堆積させ、使用することに好適である。結果として生じる繊維スラリー混合物は、４５０００センチポアズ未満、より好ましくは３００００センチポアズ未満、および最も好ましくは１５０００センチポアズ未満の粘度を有する。典型的に、結果として生じる繊維スラリー混合物は、少なくとも１５００センチポアズの粘度を有する。結果として生じる繊維スラリー混合物はまた、高さ４インチおよび直径２インチのパイプを使用したスランプ試験に従って、４〜１１インチのスランプも有する。結果として生じる繊維スラリー混合物は、典型的にスラリー混合物の組成物が極めて高い粘度を有することに依存する押し出し製造プロセスには好適ではない。
【００４５】
スランプ試験は、本発明の方法および装置によって生産されるセメント質組成物のスランプおよび流動挙動を特徴付ける。本明細書において使用されるスランプ試験は、平滑プラスチック表面上に静置する一開端によって垂直に保持された、直径約５．０８ｃｍ（２インチ）および長さ約１０．１６ｃｍ（４インチ）の中空円筒を利用する。円筒は、セメント質混合物を頂部まで充填し、続いて、上面を叩いて、余分なスラリー混合物を除去する。次いで、円筒を緩やかに縦方向に持ち上げて、スラリーが底部から出て、プラスチック表面に広がり、円形のパテを形成させる。次いで、パテの直径を測定し、材料のスランプとして記録する。本明細書で使用される場合、良好な流動挙動を有する組成物は、より大きいスランプ値をもたらす。
【００４６】
図３Ａ〜３Ｄおよび図４Ａ〜４Ｍに見られるように、本発明は、以下の一次ミキサーの変形を使用する。
【００４７】
ミキサー乾燥粉体入口
オーガ（パドルで乾燥粉体を第１の混合区分に移動する）
第１の混合区分−パドル（いずれかのタイプ）
第２の混合区分−可能な様々なシナリオ−オーガのみ、パドルのみ、またはオーガとパドルの組み合わせ。
【００４８】
横型繊維スラリー連続ミキサー
本発明の繊維スラリー連続ミキサーは、好ましくは以下の結果を達成する。
【００４９】
均一に混合された繊維強化セメント質スラリー混合物を生産するために、繊維および残りのセメント質成分を連続ブレンドすることを可能にする。
【００５０】
均一にブレンドされた繊維強化セメント質スラリー混合物を生産するために必要とされる混合時間を数分〜６０秒未満、好ましくは３０秒未満に短縮する。一般に、チャンバは、約５秒〜約２４０秒、好ましくは１０秒〜１８０秒、より好ましくは１０秒〜１２０秒、最も好ましくは１０秒〜６０秒の平均スラリー滞留時間を提供する。
【００５１】
混合運転中に繊維を球状および塊状にさせない。
【００５２】
混合動作の結果として、強化繊維への損傷を生じさせない。
【００５３】
製造および構築用途において有用な急速硬化性セメント質材料の使用を可能にする。
【００５４】
本発明の一部として開示される横型繊維スラリー連続ミキサーを使用する方法は、
乾燥セメント系粉体を、少なくとも１つの乾燥セメント系粉体入口ポートを通して横型連続ミキサーの中へ送給する工程であって、
横型連続ミキサーが、
細長い混合チャンバであって、細長い混合チャンバが、内部側壁を有する横型（典型的に円筒）筐体によって画定され、細長い混合チャンバが、上流端送給区分、第１の混合区分、および第２の下流端混合区分を有し、第１の混合区分が、上流端送給区分と第２の下流端混合区分との間である、細長い混合チャンバと、
細長い混合チャンバの上流端から細長い混合チャンバの下流端まで横断し、かつ細長い混合チャンバ内で回転する、少なくとも一対の水平配向相互嵌合自己ワイピングインペラと、を備え、
細長い混合チャンバの上流端送給区分内で各々水平に載置されたインペラが、オーガを備え、乾燥セメント系粉体が、細長い混合チャンバの上流端送給区分の中へ送給され、かつオーガによって第１の混合区分に搬送される、送給する工程と、
水を含む液体流を、少なくとも１つの乾燥セメント系粉体入口ポートの下流の少なくとも１つの液体流入口ポートを通して連続スラリーミキサーの細長い混合チャンバの中へ送給し、乾燥セメント系粉体および液体流を、セメント系スラリーを形成するために第１の混合区分内で混合する工程であって、
第１の混合区分内で各々水平に載置されたインペラが、一定間隔かつ異なる円周方向の場所でインペラの水平配向シャフトに載置された第１の複数の混合および搬送パドルを備え、パドルが、横型、好ましくは円筒筐体内で水平配向シャフトを中心として回転され、パドルが、シャフトから半径方向に延在する、混合する工程と、
強化繊維の流れを、少なくとも１つの強化繊維入口ポートを通して第２の混合区分の中へ送給し、セメント系スラリーおよび強化繊維を、繊維スラリー混合物を形成するために、第２の混合区分内で混合する工程であって、
細長い混合チャンバの第２の混合区分内で各々水平に載置されたインペラの少なくとも一部分が、
オーガと、
一定間隔かつ異なる円周方向の場所でミキサーの水平配向シャフト上に載置された第２の複数の混合および搬送パドルであって、パドルが、横型筐体内で各々、それぞれの水平配向シャフトを中心として回転され、パドルが、それぞれのシャフトから半径方向に延在している、第２の複数の混合パドルと、からなる群から選択される少なくとも１つの部材を備える、混合する工程と、
繊維スラリー混合物をミキサーから第２の混合区分の下流端部分の繊維スラリー混合物出口ポートを通して排出する工程であって、
セメント質スラリーおよび繊維は、回転パドルが剪断力を加える間、約５秒〜約２４０秒、好ましくは１０秒〜１８０秒、より好ましくは１０〜１２０秒、最も好ましくは１０秒〜６０秒の平均混合滞留時間にわたって横型繊維スラリーミキサーの混合チャンバ中で混合され、中央回転シャフトは、繊維スラリー混合物に対して、混合中に、３０〜４５０ｒｐｍ、より好ましくは、４０〜３００ｒｐｍ、および最も好ましくは５０〜２５０ｒｐｍで回転し、ミキサーから排出された繊維スラリー混合物は、高さ４インチおよび直径２インチのパイプを使用したスランプ試験に従って測定したときに、４〜１１インチ、好ましくは６〜１０インチのスランプ、および４５０００センチポアズ未満、好ましくは３００００センチポアズ未満、より好ましくは１５０００センチポアズ未満の粘度を有する、排出することと、を含む、方法。
【００５５】
結果として生じる繊維スラリー混合物はまた、高さ４インチおよび直径２インチのパイプを使用したスランプ試験に従って、４〜１１インチのスランプも有する。結果として生じる繊維スラリー混合物は、典型的にスラリー混合物の組成物が極めて高い粘度を有することに依存する押し出し製造プロセスには好適ではない。
【００５６】
各水平配向シャフトが、ミキサーが運転中であるときにシャフトの回転を達成するために、例えば、電気、燃料ガス、ガソリン、または他の炭化水素によって給電される駆動機構および駆動モーターに外部接続される。
【００５７】
第１および／または第２の混合区分のパドルは、平坦パドルまたは螺旋パドルであり得る。平坦パドルおよび螺旋パドルは、パドルがシャフトの一部分を取り囲むようにシャフトに嵌め込まれる中央開口部を有する一体型パドルである。また、平坦パドルおよび螺旋パドルは、シャフトから反対方向に延在する対向端を有する。好ましくは、平坦パドルまたは螺旋パドルが第２の混合区分内で用いられる場合、それらは、第２の混合区分のパドル区分内で用いられ、オーガもまた、パドル区分の前および／または後に第２の混合区分内で用いられる。
【００５８】
しかしながら、代替において、第１および／または第２の混合区分のパドルが、ボードパドルヘッドに係合されたピンを備え、ピンが、水平配向シャフト上のそれぞれの場所に対するパドルヘッドの旋回的回転を許容するように、水平配向シャフトおよび／またはパドルヘッドに旋回可能に係合され、パドルが、強化繊維およびセメント系スラリーを混合し、かつ混合されているセメント系スラリーおよび強化繊維を繊維スラリー混合物出口に移動するように配置されている。好ましくは、第１および第２の混合区分のパドルが各々、パドルヘッドに係合されたピンを備える場合、第２の混合区分は、オーガを有していない。第２の混合区分は、繊維をスラリーと混合するためにピンのみ（パドルヘッドなし）を任意に有し得る。ピンの断面形状は、円形、平坦（すなわち、正方形または長方形）、三角形、楕円形、または任意の他の形状のいずれかであり得る。細長い断面を有するピン（例えば、長方形または楕円形の断面）が用いられる場合、ピンは、好ましくは、それらが材料を混合することを助けるのみならず、材料をミキサー出口に向かって前方に移動させる機能も提供するように配向される。
【００５９】
中央シャフトは、ミキサーが運転中であるときにシャフトの回転を達成するために、例えば電気、燃料ガス、ガソリン、または他の炭化水素によって給電される駆動機構および駆動モーターに外部接続される。典型的に、電気モーターおよび駆動機構は、混合チャンバ内の中央シャフトを駆動することになる。
【００６０】
本明細書で開示されるミキサーおよび混合方法の顕著な特徴は、添加繊維に過度の損傷を与えることなく、連続運転中に強化繊維および残りのセメント質成分をブレンドする、このミキサーの能力である。さらに、本発明のミキサーおよび混合方法は、望ましい加工粘稠性を有する繊維強化セメント質スラリー混合物の生産を可能にする。多段繊維スラリーミキサーから排出された繊維スラリー混合物は、様々な用途、例えば、彫像、ショットクリート、斜面の浮石の固定、土壌の安定化、トンネルおよび鉱山のライニング、プレキャストコンクリート製品、舗道および橋床、土間コンクリート、修理用途、または繊維強化コンクリート建築パネルもしくはボードの作製に好適である。例えば、加工可能なスラリー粘稠性は、高いライン速度で動作している連続形成ライン上のパネル製品のさらなる処理および形成を容易にする。
【００６１】
生産された均一な繊維スラリー混合物は、繊維スラリー混合物を横型繊維スラリーミキサーから排出することを可能にし、また、パネル生産ラインの移動表面上で厚さ０．２５インチ〜２．００インチ、好ましくは厚さ０．２５インチ〜１インチ、典型的には厚さ０．５インチ〜０．７５インチの層として均一にパネル生産ラインの移動表面上に連続層として堆積させて、繊維強化コンクリートパネルを生産することに好適な粘稠性を有する。
【００６２】
本発明の多段連続ミキサーは、デュアルシャフトミキサーまたはマルチシャフトミキサーのいずれかであり得る。好ましくは、本発明の多段連続ミキサーは、デュアルシャフトミキサーである。
【００６３】
本発明の多段連続ミキサーは、初期オーガ区分および少なくとも２つの混合区分を有する。乾燥粉体は、ミキサーの一端に位置する入口ポートを通ってミキサーの中へ導入される。オーガ区分内に位置するオーガは、乾燥粉体を第１の混合区分の中へ前進させる。第１の混合区分は、セメント系スラリー混合物の均一なブレンドを生産するために、水を含む液体添加物と乾燥粉体を混合することを意図されている。ミキサーの第１の区分内でそのように生産されたセメント系スラリー混合物は、第２のミキサー区分に搬送される。第２の混合区分は、繊維が、第１の混合区分から生産および搬送されたセメント系スラリーとブレンドされる場所である。結果として生じる繊維強化スラリー混合物は、第２のミキサー区分の一端に位置する出口ポートを通ってミキサーを出る。
【００６４】
本発明の一部として開示された多段デュアルシャフト（またはマルチシャフト）連続ミキサーの様々な重要な構成要素および特徴は、以下のように強調され得る。
【００６５】
細長い混合チャンバ
細長い二重バレル混合チャンバが、連続ミキサーのデュアル回転シャフト（またはマルチ回転シャフト）を収容する。
【００６６】
混合チャンバの長さは、典型的に、約２フィート〜８フィートのいずれかの範囲である。混合チャンバの好ましい長さは、約３フィート〜６フィートである。
【００６７】
混合チャンバの直径は、典型的に、約３インチ〜２４インチのいずれかの範囲である。混合チャンバの直径は、好ましくは、約５インチ〜１２インチの範囲である。
【００６８】
ミキサーの一端から他端まで横断する細長い混合チャンバ内に載置されたデュアル回転シャフト（またはマルチ回転シャフト）。シャフトは、ミキサーが運転しているときにシャフトの回転を達成するために駆動機構および電気モーターに外部接続される。シャフトは、３０ＲＰＭ〜４５０ＲＰＭ、より好ましくは４０ＲＰＭ〜３００ＲＰＭ、最も好ましくは５０ＲＰＭ〜２５０ＲＰＭの範囲の速度で回転する。ミキサーの開発および最適化作業の一部として、比較的低いミキサー速度が好ましく、セメント系スラリー混合物中に優れた繊維の分散を提供することが発見された。さらに、本発明の目的のためにより低い混合速度を使用する別の重要な利点は、繊維の破損の低減、および繊維強化セメント系スラリー混合物のさらなる処理において有用な優れた材料の作業特性を結果としてもたらすことである。ギア、チェーンまたはベルト配置と共に可変周波数駆動が、ミキサーが運転しているときに回転シャフトを旋回させるためにミキサーと共に典型的に使用される。可変周波数駆動は、生産プロセスに関係する原材料の所与の組み合わせのために、ミキサーの速度を調整および微調整するために有用である。
【００６９】
オーガ区分が、乾燥粉体をミキサー入口ポートから連続ミキサーの第１の混合区分に搬送するために使用される。ミキサーシャフトの初期長さは、乾燥粉体の前進を達成するオーガの形態である。デュアルシャフト（またはマルチシャフト）がミキサー内で使用されるとき、個々のシャフトは、１つのオーガ区分からのフライトが第２のオーガ区分からのフライトに対して重なる位置にあるようにミキサー内に位置付けされる。ミキサー内の２つのオーガ区分のこの重なる配置は、ミキサーのオーガ区分に自己洗浄動作を提供する。デュアルシャフトミキサー構成内の初期オーガ区分（乾燥粉体ミキサー入口付近に位置する）が、図２Ａおよび２Ｂに示される。
【００７０】
図２Ａは、本繊維スラリー混合デバイスの横型デュアルシャフト多段連続繊維スラリーミキサーの実施態様を示す。特に、図２Ａは、ミキサー入口にオーガ２６を有する第１の送給区分２０（オーガ区分としても知られている）を示す。図２Ａはまた、２つのシャフト上に載置された平坦パドル２５を有する第１の混合区分２２を示す。
【００７１】
図２Ｂは、本繊維スラリーミキサー３２の第１の送給区分２０（オーガ区分としても知られている）内のオーガ２６の別の図を示す。第１の送給区分２０の長さは、典型的に約１フィート〜３フィートである。オーガのフライトピッチは、使用される原材料、所望される原材料送給速度、およびミキサーの２つの混合区分の設計構成に応じて変更され得る。
【００７２】
第１の混合区分２０は、ミキサーの個々の回転シャフト上に載置された混合パドル２５を備える。第１の混合区分内で典型的に使用される、平坦または螺旋の２つのタイプのパドルが存在する。図２Ｃは、図２Ａに使用される平坦混合パドル２５を示す。図２Ｄは、このミキサーの第１の混合区分に使用され得る螺旋混合パドル２７を示す。平坦パドル２５は、ミキサー内の材料に対する無視できる搬送動作と共に、高剪断混合動作を提供する。一方で、螺旋パドル２７は、混合および（限定された）搬送動作の両方をミキサー内の材料に対して提供する。
【００７３】
平坦パドル２５および螺旋パドル２７は、パドルがシャフトの一部分を取り囲むようにシャフトに嵌め込まれる中央開口部を有する一体型（一片の）パドルである。また、平坦パドルおよび螺旋パドルは、シャフトから反対方向に延在する対向端を有する。平坦パドル２５および螺旋パドル２７は、それらに切り込まれたキースロットを有する中央孔を有して、パドルを摺動させてキー付きシャフト上に載置することを可能にする。パドルは、シャフト上に同心に載置されキー固定される。デュアルシャフトミキサーの２つのシャフト上に載置された隣接パドルの配向は、それらがいかなる回転干渉もなく、ワイピング動作を提供するようなものである、
【００７４】
図２Ｆは、シャフト２９上の平坦パドル２５および螺旋パドル２７を示す。空間２５Ａは、平坦パドル２５および／または螺旋２７パドルによって満たされていることを表す。
【００７５】
他のパドル形状および幾何学的形状もまた、ミキサーの第１の混合区分内で使用され得る。例えば、各々がパドルヘッドに係合されたピンを備える混合および搬送パドルが、図４Ａに関して以下により詳細に説明されるように、第１および／または第２の混合区分内で使用され得る。
【００７６】
個々のシャフト上に載置されたパドルは、ミキサーシャフトがミキサー運転中に回転モードにあるとき、重なるが干渉しない配向にある。図２Ａおよび２Ｅは、デュアルシャフトミキサーの２つのシャフト上に（第１の混合区分内で）載置された平坦パドル２５を示す。特に、図２Ｅは、本発明の繊維スラリー混合デバイスの横型デュアルシャフト多段連続繊維スラリーミキサーの実施態様の第１の混合区分の２つのシャフト上に載置された平坦パドル２５を示す。しかしながら、螺旋パドル２７を平坦パドル２５のいくつかまたは全てに置き換えることができる。
【００７７】
ミキサー３２の第１の混合区分２２内に置かれるパドルの主な目的は、乾燥粉体を水および他の液体添加剤（もしあれば）とブレンドして均一なセメント質スラリー混合物を生産することである。重なるが干渉しないパドルの配向によって、個々のシャフト上に載置されたパドル２５の回転は、ミキサー３２の第１の混合区分２２に自己洗浄動作を提供する。２つのシャフト上に載置された平坦２５または螺旋２７混合パドルは、この点に関して特に有用である。これは、パドルの互いに対する、かつミキサーのバレル（シェル）に対するスクレーピング動作による優れた自己洗浄動作を提供する。平坦パドルは、本発明の目的のために第１の混合区分２２での使用のために、螺旋パドルとは対照的に、最も好ましいパドルである。第１の混合区分２２の長さは、典型的に、約１フィート〜４フィートである。より典型的には、第１の混合区分の長さは、約３フィート以下である。個々の平坦または螺旋混合パドルの幅は、約０．２５インチ〜４インチの範囲である。より典型的には、混合平坦または螺旋パドルの幅は、０．５０インチ〜３インチである。より典型的には、混合平坦または螺旋パドルの幅は、１インチ〜２インチである。平坦、または螺旋もしくは別の形状にかかわらず、混合シェル内壁からの混合パドルのクリアランスは、好ましくは１／４インチ未満、より好ましくは１／８インチ未満、最も好ましくは１／１６インチ未満である。
【００７８】
ミキサー３２の第２の混合区分２４は、強化繊維がミキサーの中へ典型的に導入され、セメント質スラリーとブレンドされる場所である。第２の混合区分２４は、本質的に、第１の混合区分２２の続きであり、１つ以上の手段を利用して繊維をセメント質スラリー中に混合する。導管３４を通る強化繊維は、第２の混合区分２４の始まりに連続ミキサー３２の中へ導入される。強化繊維は、混合パドルもしくはオーガまたはそれらの組み合わせのいずれかを使用して、第１の混合区分２２内で生産されたセメント質スラリーとブレンドされる。混合パドルおよび／またはオーガは、ミキサーのデュアル回転シャフト上に載置され、強化繊維を第１の混合区分から搬送されたセメント系スラリー混合物とブレンドすることを助ける。説明され、第１の混合区分２２内で使用される混合パドル（平坦パドル２５および／または螺旋パドル２７）は、第２の混合区分２４内で同様に使用され得る。しかしながら、かかるパドルの使用は、これらのパドルによって提供される高剪断動作による著しい繊維損傷を引き起こすことがわかっている。それゆえに、第２の混合区分内でかかるパドル単独での使用は、特に多数のかかるパドルが使用されるとき、好ましいものではない。螺旋パドルは、本発明の目的を達成するために、第２の混合区分内で平坦パドルよりも適している。
【００７９】
オーガはまた、第２の混合区分２４内で繊維をセメント質スラリーとブレンドするために使用され得る。単独で使用されるオーガは、急速搬送動作、およびパドル単独で提供されるものよりも比較的小さい混合動作を提供する。重なる構成で２つの平行なシャフト上に載置されたオーガは、ミキサーの自己洗浄態様をさらに助ける。
【００８０】
好ましくは、平坦パドル２５または螺旋パドル２７が第２の混合区分２４内で使用される場合、それらは、第２の混合区分２４のパドル区分内で用いられ、オーガもまた、パドル区分の前および／または後に第２の混合区分２４内で使用される。オーガの組み合わせおよび螺旋パドルの制限された数（またはあまり好ましいものではない平坦パドル）もまた、第２の混合区分２４内で使用されてもよい。かかる組み合わせは、繊維のセメント系スラリーとの混合に関して最良の混合結果を達成するために実際に好ましくかつ推奨される。第２の混合区分２４内のオーガの後の制限された数の螺旋（または平坦）パドルの使用は、ミキサーを通る材料流に対する抵抗を生じさせる。材料流に対するこの抵抗は、ミキサーの第２の混合区分内のセメント系スラリーとの繊維のより良好な混合および浸潤を提供する。
【００８１】
要約すると、第２の混合区分２４は、繊維のセメント質スラリー混合物との混合を容易にするために、以下に強調される１つ以上の方式で構成され得る。
【００８２】
図３Ａは、方向「Ｘ」のミキサー内の材料の流れを伴う、本発明のデュアルシャフト多段連続繊維スラリーミキサー３２の第１の構成を示す。第１の構成では、オーガ２６は、第１の送給区分２０の両方のインペラシャフト２９に載置され、混合パドルは、第１の混合区分２２内の両方のインペラシャフト２９に載置され、オーガ２９Ａのみが、第２の混合区分２４内の両方のインペラシャフト２９に載置される。オーガパラメータ（例えば、オーガピッチ、オーガ長さ）は、材料保持を最大にし、かつミキサー３２内の繊維とセメント質スラリーとの間のより密接な接触を促進するように選択される。第２の混合区分およびオーガの全長は、約１フィート〜５フィート、より好ましくは約２フィート〜４フィートの範囲である。本明細書のこれおよび他の図面において、図面中の同様の参照番号は、特に示さない限り、同様の要素を識別することを意図している。
【００８３】
図３Ｂは、方向「Ｘ」のミキサー内の材料の流れを伴う、本発明のデュアルシャフト多段連続繊維スラリーミキサー３２の第２の構成を示す。第２の構成では、オーガ２９Ａの後に、第２の混合区分内の両方のシャフト２９に載置された混合／搬送パドル２９Ｂが続く。平坦パドル２５および／または螺旋のパドル２７の両方を混合／搬送パドル２９Ｂとして使用することができる。螺旋パドル７の使用は、第２の混合区分内であることが好ましい。第２の混合区分内の単一のシャフト上に載置された隣接する平坦または螺旋パドルは、互いに関して同一配向を有し得るか、またはこれに代えて、それらは、互いに関して回転され得る。シャフト上の隣接パドルが互いに関して回転されたとき、隣接パドルの回転角度は、０°〜９０°、典型的には２０°〜９０°の範囲であり得る。より多数のパドルが、隣接シャフトが互いに関してゼロ度の回転を有するとき、第２の混合区分内で使用され得る。使用される螺旋パドル２７のいくつかはまた、必要ならば逆方向に置かれて、オーガ２９Ａ内で起こる材料の流れおよび繊維スラリー混合作用に対する抵抗を増大させることができる。平坦または螺旋パドルが使用されるとき、第２の混合区分２４内のパドルセットの数（シャフト当たりのパドル）は、好ましくは１〜２０、より好ましくは１〜１０の範囲である。パドルパラメータ（タイプ、寸法、配向、数、および構成）は、材料がミキサー３２内で受ける剪断動作を最小にするように選択される。パドルは、金属、セラミック、プラスチック、ゴム、またはこれらの組み合わせを含む、様々な材料で作製することができる。材料および繊維の損傷を最小にする傾向があるため、第２の混合区分内での使用のために、より軟質のライニング材を伴うパドルも想定される。ピンおよびヘッドまたはピンのみを有するパドルが、これに代えて、オーガの後の第２の混合区分内で使用されてもよい。
【００８４】
オーガパラメータ（例えば、オーガピッチ、オーガ長さ）は、材料保持を最大にし、かつミキサー３２内の繊維とセメント質スラリーとの間のより密接な接触を促進するように選択される。第２の混合区分の全長は、約１フィート〜５フィート、より好ましくは約２フィート〜４フィートの範囲である。この長さのごく一部だけがパドル２９Ｂによって占められ、第２の混合区分２４の大部分はオーガ２９Ａによって覆われる。
【００８５】
図３Ｃは、方向「Ｘ」のミキサー内の材料の流れを伴う、本発明のデュアルシャフト多段連続繊維スラリーミキサー３２の第３の構成を示す。第３の構成は、オーガ２９Ａとそれに続く混合／搬送パドル２９Ｂとそれに続くオーガ２９Ｃを第２の混合区分内の両方のシャフト２９に載置したものである。平坦パドル２５および／または螺旋パドル２７を混合／搬送パドル２９Ｂとして使用することができるが、螺旋パドル２７の使用が好ましい。使用される螺旋パドル２７のうちのいくつかはまた、滞留時間を増加させ、かつ前のオーガ区分内の繊維スラリー混合を改善するために、所望される場合、逆方向に位置させ得る。第２の混合区分内の単一のシャフト上に載置された隣接する平坦または螺旋パドルは、互いに関して同一配向を有し得るか、またはこれに代えて、それらは、互いに関して回転され得る。シャフト上の隣接パドルが互いに関して回転されたとき、隣接パドルの回転角度は、０°〜９０°、典型的には２０°〜９０°の範囲であり得る。平坦または螺旋のパドルが使用されるとき、第２の混合区分２４内のパドルセットの数は、好ましくは１〜２０、より好ましくは１〜１０の範囲である。より多数のパドルが、隣接シャフトが互いに関してゼロ度の回転を有するとき、第２の混合区分内で使用され得る。パドルパラメータ（タイプ、寸法、配向、数、および構成）は、材料がミキサー３２内で受ける剪断動作を最小にするように選択される。ピンおよびヘッドまたはピンのみを有するパドルが、これに代えて、オーガの後の第２の混合区分内で使用されてもよい。オーガパラメータ（例えば、オーガピッチ、オーガ長さ）は、材料保持を最大にし、かつミキサー内の繊維とセメント系スラリーとの間のより密接な接触を促進するように選択される。第２の混合区分の全長は、約１フィート〜５フィート、より好ましくは約２フィート〜４フィートの範囲である。この長さの小さい部分のみがパドルにとられ、第２の混合区分の大部分は、オーガによって網羅される。
【００８６】
図３Ｄは、方向「Ｘ」のミキサー内の材料の流れを伴う、本発明のデュアルシャフト多段連続繊維スラリーミキサー３２の第４の構成を示す。第４の構成は、ミキサーの第２の混合区分において両方のシャフト２９にのみ載置された混合／搬送パドル２９Ｄを有する。第２の混合区分内での平坦および螺旋パドルの使用は、それらの使用が非常に高い剪断力を結果としてもたらし、著しい繊維損傷を引き起こすため、本構成では好ましいものではない。本ミキサー構成が第２の混合区分内で利用されるとき、低い混合剪断力を生じる混合および搬送パドルが好ましい。ピンおよびヘッドまたはピンのみを有するパドルの使用が、本ミキサー構成の第２の混合区分内で好ましい。しかしながら、この実施形態において、第１の混合区分内で任意のタイプのパドル、例えば、平坦および／または螺旋パドルを使用することが許容される。
【００８７】
図４Ａは、第１の混合区分２２および第２の混合区分２４の両方において低い混合剪断力を生じさせるそのようなパドル１００を使用したデュアルシャフト（１つのシャフトを示す）繊維スラリーミキサー３２の構成（図３Ｄに概略的に示す）の実施形態の図を示す。図４Ａは、オーガ２６、シャフト２９、およびパドル１００を有する第１の送給区分２０を示す。ピン１１４と、ピン１１４に対して横方向に延在する幅広パドルヘッド１１６とを有するパドル１００。好ましくは、繊維スラリーミキサー２は、単一シャフトミキサーである。
【００８８】
図４Ａは、例えばポルトランドセメント、石膏、骨材、充填剤などの粉体混合物が、通常はオーバーヘッドホッパービン１６０Ａである乾燥粉体送給機からベローズ１６１である乾燥粉体導管５Ａを通してミキサー３２の細長い横型混合チャンバ１６３へ送給されることを示す。インペラシャフト２９は、速度コントローラ（図示せず）によって調節される、側部に載置されたインペラモーター１７２によって駆動される。粉体混合物固体は、容量計量送給機または重量計量送給機（図示せず）によってホッパー容器１６０Ａからオーガ２６を含む横型チャンバ１６３に送給することができる。
【００８９】
容量送給システムは、一定速度（単位時間当たりの体積、例えば毎分立方フィート）で貯蔵ホッパービン１６０Ａから粉体を排出するために一定速度で動作するオーガスクリューコンベア（図示せず）を使用するであろう。重量計量送給システムは、一般に、秤量システムと関連付けられた容積計量送給機を使用して、単位時間あたり一定の重量、例えば、ポンド／分で、貯蔵ホッパービン１６０Ａからの粉体の排出を制御する。オーガスクリュー送給装置のオーガ速度の速度（ＲＰＭ）を調整することによって、常に実際の送給速度を監視し、かさ密度、多孔率等の変動を補償するために、フィードバック制御システムを介して重量信号が使用される。このような容量計量送給システムはまた、ミキサー３２の任意の他の実施形態にも使用され得る。
【００９０】
液体ポンプ（図示せず）からの水などの水性媒体は、少なくとも１つの水性媒体流導管７Ａのノズルを通して横型チャンバ１６３に送給する。
【００９１】
図４Ａは、細長い横型混合チャンバ１６３が、円筒形横型側壁１０２、第１の端壁１０４、および第２の端壁１０６を備えていることを示す。材料流は、第１の端壁１０４から第２の端壁１０６への方向Ｘにおけるものである。シャフト２９は、第１の端壁１０４から第２の端壁１０６まで延在する。横型繊維セメント質スラリーミキサー３２はまた、少なくとも１つの回転シャフト２９（好ましくは２つの回転シャフト。明瞭にするために第２のシャフトは示されていない）と、チャンバ１６３に水を含む液体を送給するための水性液体媒体導管７Ａと、チャンバ１６３内に強化繊維を送給するための強化繊維導管３４Ａと、繊維スラリー混合物を排出するための繊維スラリー混合物排出口３６Ａと、を備える。混合および搬送パドル１００は、中央回転可能シャフト２９から延在する。横型繊維セメント質スラリーミキサー３２はまた、ミキサー３２の中へ他の原材料および性能向上添加剤を送給するための他の入口ポート１６７も備え、１つのみ図示される。横型繊維セメント質スラリーミキサー３２はまた、原材料送給から混合チャンバ１６３の中へ導入された任意の空気を除去するための通気ポート７０も備える。横型繊維セメント質スラリーミキサー３２はまた、混合チャンバ１６３内の中央シャフト２９を駆動するための電気モーターおよび駆動機構１７２も備える。
【００９２】
回転可能シャフト２９は、その長手方向軸「Ａ」を中心として回転して、送給された成分を混合し、それらを繊維スラリー混合物として排出出口１６８に搬送する。回転シャフトは、チャンバの第１の送給区分２０内にオーガ２６と、第１の混合区分２２と第２の混合区分２４の両方にパドル１００と、を有する。
【００９３】
強化繊維およびセメント系スラリーならびに他の成分は、混合および搬送を容易にするために、結果として生じる混合物の上に開空間を残して、それぞれの速度でミキサー３２に送給されることになる。所望であれば、ミキサーの横型チャンバ内のスラリーのレベルを測定するために、液面制御センサを使用する。
【００９４】
回転可能シャフト２９は、第１の端アセンブリ１６０と、第２の端アセンブリ１６２とを含み得る。第１の端アセンブリ１６０および第２の端アセンブリ１６２は、当業者にとって既知の多様な形態のうちのいずれかをとり得る。例えば、第１の端アセンブリ１６０は、回転可能シャフト２９の第１の端を動作的に係合する第１の端係合部分と、第１の端係合部分から延在する第１の円筒部分１６４と、第１の円筒部分１６４から延在する中間円筒部分１６６と、中間円筒部分１６６から延在し、スロット１７０を含む端円筒部分１６８と、を含むことができる。第２の端アセンブリ１６２は、回転可能シャフト２９の第２の端を動作可能に係合する第２の端係合部分と、第２の端係合部分から延在する第１の円筒部分１６５と、第１の円筒部分から延在する端円筒部分１６９とを含み得る。少なくとも１つの実施形態において、第１の端アセンブリ１６０の第１の端係合部分は、第１の円筒部分１６４に近接して、回転可能シャフト２９に係合され得る。１つ以上の実施形態において、端円筒部分１６８は、回転可能シャフト２９に回転（例えば、高速回転）を付与することができるモーター１７２またはエンジンに動作可能に係合され得、１つ以上のパドルアセンブリ１００は、それらと係合されて、強化繊維およびセメント質スラリーを混合する。少なくとも１つの実施形態において、第２の端アセンブリ１６２の第２の端係合部分は、第１の円筒部分１６５に近接して、回転可能シャフト２９の第２端（例えば、第１端の反対側の端）に係合され得る。１つ以上の実施形態において、第２の端アセンブリ１６２の端円筒部分１６９は、好ましくは、ベアリングアセンブリに係合され得、ベアリングアセンブリは、回転可能シャフト２９の回転を許容するように、横型繊維セメント質スラリーミキサー３２の外壁に一体化され得る。
【００９５】
図４Ａに示すように、複数のパドルアセンブリ１００は、恒久的および／または取り外し可能に回転可能シャフト２９に係合（例えば、固定、接着、接続、その他）させ、例えば、整列した行および／または列（例えば、回転可能シャフト２９の長さに沿った行、回転可能シャフト２９の外周周辺の列に構成することができる。１つ以上の実施形態において、パドルアセンブリ１００は、所望される際、オフセットされた行または列で、回転可能シャフト２９に恒久的または取り外し可能に係合され得る。加えて、回転シャフト２９は、所望されれば、パドルアセンブリ１００の任意の配置または構成、好ましくは、限定されるものではないが、渦巻および／または螺旋構成に適合し得る。
【００９６】
回転可能シャフト２９は、１つ以上の実施形態において、混合中に、３０ＲＰＭ〜４５０ＲＰＭ、より好ましくは４０ＲＰＭ〜３００ＲＰＭ、最も好ましくは５０ＲＰＭ〜２５０ＲＰＭの所定の速度で回転するように構築され得る。
【００９７】
パドルピン１１４は、パドルヘッド１１６の幅Ｗ２未満である、幅Ｗ１を有する（図４Ｂを参照されたい）。混合および搬送パドル１００のピン１１４は、回転可能シャフト２９のねじ付き開口部に係合するように適応したねじ付き端部分１１５（図４Ｂを参照されたい）を含むことができ、よって、混合および搬送パドル１００は、回転可能シャフト２９に対して所望の、または選択したピッチ（例えば、角度）を達成するように回転することができる。１つ以上の実施形態において、各混合および搬送パドル１００は、回転可能シャフト２９の中へ所望の距離、回転され得、距離は、回転可能シャフト２９に係合されたとき、１つ以上の他のパドルアセンブリまたはパドルアセンブリの区分と同一であってもよく、異なってもよい。パドルは、ねじ取り付け（図示のもの）および／または溶接取り付け（図示せず）を含む異なる手段を使用して、中央シャフトに取り付けられ得る。
【００９８】
図４Ｅは、第１の混合区分２２がパドル１００および第２の混合区分２４がオーガ２９Ａとそれに続く両シャフト２９上のパドル１００を有するデュアルシャフト（１つのシャフトを示す）多段連続繊維スラリーミキサー３２の構成（図３Ｂに概略的に示す）を示す。
【００９９】
図４Ｆは、第１の混合区分２２が、パドル１００を有し、第２の混合区分２４が、両方のシャフト２９上オーガ２９Ａと、それに続くパドル１００と、それに続くオーガ２９Ｃと、を有する、オーガ２６が送給区分２０内の両方のインペラシャフト２９上に載置されているデュアルシャフト（１つのシャフトで示されている）多段連続繊維スラリーミキサー３２の構成（図３Ｃに概略的に示されている）を示す。
【０１００】
図４Ｇは、第１の混合区分２２が、パドル１００を有し、第２の混合区分２４が、両方のシャフト２９上にオーガ２９Ａと、それに続くピン（複数可）１１４と、それに続くオーガ２９Ｃと、を有する、オーガ２６が送給区分２０内の両方のインペラシャフト２９上に載置されているデュアルシャフト（１つのシャフトで示されている）多段連続繊維スラリーミキサー３２の構成（図３Ｃに概略的に示されている）を示す。
【０１０１】
図４Ｈは、第１の混合区分２２が、パドル１００を有し、第２の混合区分２４が、両方のシャフト２９にピン１１４のみを有する、オーガ２６が送給区分２０内の両方のインペラシャフト２９上に載置されている横型デュアルシャフト（１つのシャフトで示されている）多段連続繊維スラリーミキサー３２の構成（図３Ｄに概略的に示されている）を示す。
【０１０２】
図４Ｉは、第１の混合区分２２が、パドル２５、２７を有し、第２の混合区分２４が、両シャフト）上にオーガ２９Ａと、を有する、オーガ２６が送給区分内の両方のインペラシャフト２９に載置されている、本発明のデュアルシャフト（１つのシャフトを示す）多段連続繊維スラリーミキサー３２を有する構成（図３Ａに概略的に示す）を示し、パドルは平坦パドル２５および／または螺旋パドル２７である。
【０１０３】
図４Ｊは、送給区分２０においてオーガ２６が両方のインペラシャフト２９に載置され、第１の混合区分２２が、パドル２５、２７を有し、第２の混合区分２４が、両シャフト上にオーガ２９Ａと、それに続くパドル２５、２７と、を有する、本発明のデュアルシャフト（１つのシャフトを示す）多段連続繊維スラリーミキサーを有する構成（図３Ｂに概略的に示す）の概略側面図を示し、パドルは平坦パドル２５および／または螺旋パドル２７である。シャフト２９が見えるパドル間の空き空間２５Ａは、パドルの存在を伝えるためのものである。このミキサー構成では、シャフト上の第２の混合区分の隣接するパドルは、互いに対して回転してもよく、または互いに対してゼロ度の回転を有してもよく、すなわちパドルは、互いに対して一様に整列している。
【０１０４】
図４Ｋは、オーガ２６が送給区分２０内の両方のインペラシャフト２９に載置されている構成（図３Ｃに概略的に示す）を示し、第１の混合区分２２が平坦パドル２５および／または螺旋パドル２７を有し、第２の混合区分が、両シャフト上にオーガ２９Ａとそれに続く平坦パドル２５および／または螺旋のパドル２７とそれに続くオーガ２９Ｃ（明瞭にするために１つのシャフトが示されている）。シャフト２９が見えるパドル間の空き空間２５Ａは、パドルの存在を伝えるためのものである。
【０１０５】
図４Ｌは、第１の混合区分２２が、パドルを有し、第２の混合区分２４が、両シャフト２９上にパドルを有する、オーガ２６が送給区分２０内の両方のインペラシャフト２９に載置されている、本発明のデュアルシャフト（１つのシャフトを示す）多段連続繊維スラリーミキサー３２を有する構成（図３Ｄに概略的に示す）を示し、パドルは、平坦パドル２５および／または螺旋パドル２７である。シャフト２９が見える空き空間２５Ａは、パドルの存在を伝えるためのものである。このミキサー構成では、シャフト上の第２の混合区分の隣接するパドルは、互いに対してゼロ度の回転を有してもよく、すなわちパドルは互いに対して一様に整列していることが好ましい。
【０１０６】
図４Ｍは、オーガ２６が送給区分２０内の両方のインペラシャフト２９に載置されている、本発明のデュアルシャフト（１つのシャフトを示す）多段連続繊維スラリーミキサー３２を有する構成（図３Ａに概略的に示す）の変形を示し、第１の混合区分２２は、１タイプのパドルを有し得、第２の混合区分２４は、異なるタイプのパドルを有し得る。この構成における好ましい配置は、第１の混合区分２２内に平坦パドル２５および／または螺旋２７パドル、および第２の混合区分２４内にピン１１４およびヘッド１１６および／またはピン１１４のみを有するパドル１００を有することである。最も好ましくは、第１の混合区分内のパドルは平坦または螺旋であり、第２の混合区分内のパドルはピンおよびヘッドおよび／または複数のピンを有するパドルを備える。
【０１０７】
第２の混合区分に平坦および／または螺旋パドルを使用する本発明のミキサー構造では、例えば、図４Ｉ、４Ｊ、４Ｋ、４Ｌ、および４Ｍのミキサーでは、平坦パドル２５および／または螺旋パドル２７がシャフト２９上にあり、第２の混合区分２４内のシャフト２９上の全ての隣接する平坦および／または螺旋パドルは、互いに対して０〜９０度の回転を有する。
【０１０８】
所望であれば、平坦および／または螺旋パドルが、第２の混合区分内のシャフト上にあり、第２の混合区分内のシャフト上の全ての隣接する平坦および／または螺旋パドルが、互いに関してゼロ度の回転を有する。
【０１０９】
所望であれば、平坦および／または螺旋パドルが、第２の混合区分内のシャフト上にあり、第２の混合区分内のシャフト上の全ての隣接する平坦および／または螺旋パドルが、互いに関して３０度の回転を有する。
【０１１０】
所望であれば、平坦および／または螺旋パドルが、第２の混合区分内のシャフト上にあり、第２の混合区分内のシャフト上の全ての隣接する平坦および／または螺旋パドルが、互いに関して４５度の回転を有する。
【０１１１】
所望であれば、平坦および／または螺旋パドルが、第２の混合区分内のシャフト上にあり、第２の混合区分内のシャフト上の全ての隣接する平坦および／または螺旋パドルが、互いに関して６０度の回転を有する。
【０１１２】
所望であれば、平坦および／または螺旋パドルが、第２の混合区分内のシャフト上にあり、第２の混合区分内のシャフト上の全ての隣接する平坦および／または螺旋パドルが、互いに関して９０度の回転を有する。
【０１１３】
本発明の繊維スラリー連続ミキサーの上で述べた特徴およびパラメータは、以下のようにさらに説明される。これは、別途示されない限り、図面の実施形態のみならず、本発明全般に適用する。
【０１１４】
細長い混合チャンバ
細長い混合チャンバは、典型的に、円筒形状である。混合チャンバの長さは、典型的に、約２フィート〜８フィートのいずれかの範囲である。混合チャンバの好ましい長さは、約３フィート〜５フィートである。混合チャンバの直径は、典型的に、約４インチ〜２４インチのいずれかの範囲である。混合チャンバの好ましい直径は、約６インチ〜１２インチの範囲である。
【０１１５】
回転シャフト
デュアルまたは多回転シャフトの各々の直径は、典型的には約１〜４インチである。中央シャフトの好ましい直径は、約１インチ〜３インチの範囲である。
【０１１６】
中央回転シャフトは、好ましくは３０ＲＰＭ〜４５０ＲＰＭ、より好ましくは４０ＲＰＭ〜３００ＲＰＭ、最も好ましくは５０ＲＰＭ〜２５０ＲＰＭの範囲の速度で回転する。本発明の目的を満たすためには、比較的低いミキサー速度が好ましいことが発見された。驚くべきことに、セメント系スラリー混合物における優れたファイバ分散が、比較的低いミキサー速度であっても得られ得ることを見出した。さらに、より低い混合速度を使用する別の重要な利点は、繊維の破損の低減、および繊維強化セメント質スラリー混合物のさらなる処理において有用な優れた材料の作業特性および流動特性をもたらすことである。
【０１１７】
ミキサーが運転モードであるときに、中央回転シャフトを反転させるために、好ましくは、可変周波数駆動がミキサーと共に使用される。可変周波数駆動は、生産プロセスに関係する原材料の所与の組み合わせのために、ミキサーの速度を調整および微調整するために有用である。
【０１１８】
本発明の連続ミキサーは、シングルシャフトミキサー、デュアルシャフトミキサー、またはマルチシャフトミキサーのいずれかとすることができる。本開示は、本発明のデュアルシャフトミキサーをさらに詳細に説明する。しかしながら、本発明に従うシングルシャフトまたはマルチシャフトミキサーもまた、連続生産プロセスを含む様々な用途に有用である所要の特性を有する繊維強化セメント質スラリー混合物を生産することに有益に使用できることが想定される。
【０１１９】
混合パドル
中央シャフトに装着された混合パドルは、ミキサーにおける追加された成分の混合および搬送を容易にするために、異なる形状および寸法を有することができる。
【０１２０】
上記で説明したように、本発明は平坦パドルおよび螺旋パドルを使用することができる。
【０１２１】
本発明での使用に好適な混合パドルは、材料を前方に移動させるのを助けるためにピンと比較的広いヘッドとを有するパドル、例えばパドル１００も含む。１つの種類のピンおよびヘッドを有するパドルに加えて、繊維スラリーミキサーは、材料のさらなる処理に対して必要な好ましい特性を達成するために、ピンおよび比較的広いヘッド、またはピンだけを有する２つ以上の種類のパドルを含むことができる。しかしながら、図４Ｂに見られるように、本発明は、第１の混合区分２２および第２の混合区分２４の両方において単一のスタイルのパドルを使用し得る。しかしながら、第１の混合区分２２と第２の混合区分２４の両方にパドルを有する第４のミキサー構成の第１の混合区分では、平坦または螺旋パドルの使用が最も好ましい。さらに、ピン１１４とヘッド１１６またはピン１１４のみを有するパドル１００を使用することが、第４のミキサー構成の第２の混合区分２４において最も好ましい。両方の混合区分において同じ種類のパドルを使用することは、第４のミキサー構成において可能であるが、好ましくない。
【０１２２】
パドルの全体的な寸法は、ミキサーチャンバの内周と中央シャフトからのパドルの最も遠い点との間のクリアランス（空間）が、好ましくは１／４インチ未満、より好ましくは１／８インチ未満、および最も好ましくは１／１６インチ未満となる寸法である。パドル先端部とチャンバの内壁との間の距離が長過ぎると、スラリーの蓄積をもたらす。ピン１１４は、少なくともいくつかのパドル１００の代わりに使用することができる。例えば、ピンは、幅広パドルヘッド１１６を有さないパドル１００のピン１１４であり得る。
【０１２３】
ミキサーにおける成分の混合および搬送の質はまた、ミキサーのパドルの配向によっても左右される。中央シャフトの断面に対して平行または垂直なパドルの配向は、パドルの搬送動作を少なくし、したがって、ミキサーにおける材料の滞留時間を増加させる。ミキサーにおける材料の滞留時間の増加は、繊維にかなりの損傷を与え、望ましくない特性を有する繊維強化セメント質スラリー混合物の生産につながり得る。ピンおよびヘッドを有するパドル、例えばパドル１００を使用する場合、中央シャフト１１８の長手方向軸「Ａ」に対するパドルヘッド１１６の長手方向軸「ＬＨ」の配向は、好ましくは、約１０°〜８０°、より好ましくは約１５°〜７０°、最も好ましくは約２０°〜６０°の角度「Ｂ」（図４Ｃ）である。好ましいパドル配向の使用は、より効果的なスラリー混合物の混合および搬送動作につながり、さらには、ミキサーにおいて生じる強化繊維への損傷を最小にする。
【０１２４】
図４Ｄは、混合チャンバ１６３への扉３７が開いているミキサー３２の拡大図であり、中央シャフト２９（一方のシャフトが示されている）に対するパドル１００の配向を示している。また、中央シャフト１１８上の螺旋状の形態のパドル１００の配置も見ることができる。
【０１２５】
ピンおよびヘッドを有するパドル、例えばパドル１００を使用する場合、ミキサー内の一組のパドルは、典型的に、ミキサーの一方の端からもう一方まで中央シャフト上に螺旋状の形態で構成される。このパドルの配置は、ミキサー内部の材料の搬送動作をさらに容易にする。ミキサー内のパドル配置の他の構成が可能であり、本発明の一部として想定される。
【０１２６】
パドルは、金属、セラミックス、プラスチック、ゴム、またはこれらの組み合わせを含む、様々な材料で作製することができる。材料および繊維の損傷を最小にする傾向があるので、より軟質のライニング（コーティング）材料を有するパドルも想定される。
【０１２７】
細長い混合チャンバのパドルおよび／または内壁は、パドルおよび／またはシェル（ミキサーバレル）上のセメント質スラリーの蓄積を最小にするために、離型材料でコーティングすることができる。
【０１２８】
その他の構成
本発明の目的を達成するためのオーガおよび混合／搬送パドルの他の組み合わせも可能であり、本発明の一部として考えられる。ピンおよびヘッドを有するパドル、例えばパドル１００を使用する場合、これらのタイプのパドルは、上述したように、また図４Ｂに示すように、第１の混合区分２２および第２の混合区分２４において単独で使用してもよく、オーガと組み合わせて使用してもよい。例えば、図３Ｂ〜３Ｃのパドル２９Ｂの代わりに、ピンおよびヘッドを有するパドル、例えばパドル１００を代用することによってそれらを使用することができる。
【０１２９】
入口ポート
乾燥セメント質粉体、水性液体媒体、および繊維などの原材料のための入口導管５Ａ、７Ａ、３４Ａは、混合チャンバの入口ポートでミキサーに入る。繊維スラリーミキサーの原材料入口ポートのサイズ、場所、および配向は、原材料のミキサーの中への導入を容易にし、ミキサーにおいてスラリー混合物がポートをブロックする可能性を最小にするように構成される。
【０１３０】
連続繊維スラリーミキサーは、乾燥粉体を混合チャンバに導入するための少なくとも１つの入口ポートを有する。この入口ポートは、ミキサーの第１の送給区分（オーガ区分）の始めに位置する。
【０１３１】
連続繊維スラリーミキサーは、水を含む水性媒体を混合チャンバに導入するための少なくとも１つの入口ポートを有する。水入口ポートは、典型的には連続繊維スラリーの第１の送給区分（オーガ区分）の端に位置する。繊維スラリーミキサーは、他の性能向上添加剤を混合チャンバの中へ導入するための、追加的な入口ポートを有することができる。これらの入口ポートは、典型的には、オーガ区分の端または共連続繊維スラリーの第１の混合区分の始めに位置する。
【０１３２】
連続繊維スラリーミキサーは、強化繊維を混合チャンバに導入するための少なくとも１つの入口ポートを有する。繊維入口ポートは、典型的には、連続繊維スラリーミキサーの第２の混合区分の始めに位置する。繊維は、スクリュー供給機または振動供給機等の様々な計量装置を使用して、重量計量的または容積計量的に連続繊維スラリーミキサーの中へ導入することができる。繊維は、様々な搬送デバイスによって繊維供給機から繊維スラリーミキサーまで搬送することができる。例えば、繊維は、スクリュー（オーガ）、空気搬送、単純な重力堆積を使用して移送することができる。離散繊維または細断された繊維は、ガラス繊維、ポリプロピレン、ポリエチレン、ポリビニルアルコールなどの高分子材料、炭素、黒鉛、アラミドセラミック、鋼、ジュートやサイザルなどのセルロース系または天然繊維、またはそれらの組み合わせを含む異なる強化繊維材料から作製することができる。好ましくは、繊維はガラス繊維である。繊維の長さは、約２インチ以下、より好ましくは１．５インチ以下、最も好ましくは０．７５インチ以下である。
【０１３３】
連続繊維スラリーミキサーは、連続繊維スラリーミキサーによって生産された繊維強化セメント質スラリー混合物を排出するための出口ポートを有する。出口ポートは、連続繊維スラリーミキサーの第２の混合区分の端に位置する。
【０１３４】
ミキサーは、原材料送給物から混合チャンバの中へ導入された任意の空気を除去するための通気ポートを有する。
【０１３５】
シャフトを駆動するための電気モーターおよび駆動機構は、混合チャンバと関連付けられる。
【０１３６】
パネル製造
このミキサーを使用して作製された繊維強化セメント質スラリーは、様々な他の用途に使用することができる。繊維スラリー混合物の用途の１つは、パネル生産である。特に、繊維強化構造コンクリートパネルの生産は、１つの好ましい用途である。
【０１３７】
図５および６を参照すると、繊維強化コンクリート（ＦＲＣ）パネルを生産するためのセメント質パネル生産ラインが概略的に示されており、全体として１０で示されている。生産ライン１０は、複数の脚部１３または他の支持体を有する支持フレームまたは形成テーブル１２を含む。支持フレーム１２上に含められるものは、滑らかで水を通さない表面を有する無端ゴム様コンベアベルト等であるが、多孔質表面も想定される、移動キャリア１４である。当技術分野でよく知られているように、支持フレーム１２は、指定された脚部１３または他の支持構造を含むことができる、少なくとも１つのテーブル様のセグメントから作製することができる。支持フレーム１２はまた、フレームの遠位端１８の主駆動ロール１６、およびフレームの近位端１９のアイドラロール１７も含む。また、ロール１６、１７に対するキャリア１４の所望の張力および位置決めを維持するために、典型的に、少なくとも１つのベルト追従および／または張力調整デバイス１５が提供される。この実施形態では、移動キャリアが近位端１９から遠位端１８まで方向「Ｔ」に前進するにつれて、セメント質パネル（ＦＲＣパネル）が連続的に生産される。
【０１３８】
この実施形態では、硬化前のスラリーを支持するための剥離紙、ポリマーフィルム、プラスチックキャリアのウェブ６１を提供し、キャリア１４の上に置いてそれを保護し、および／または清潔に保つことができる。しかしながら、連続ウェブ６１ではなく、ポリマープラスチックのシート等の比較的剛性がある材料の個々のシート（図示せず）をキャリア１４の上に置くことができることも想定される。これらのキャリアフィルムまたはシートは、ラインの端で、生産されたパネルから取り除かれ得るか、またはそれらは、全体的な複合設計の一部としてのパネル内の恒久的な特徴として組み込まれ得る。これらのフィルムまたはシートが恒久的な機能としてパネルに組み込まれたときには、向上した美しさ、強化された引張強度および曲げ強度、強化された耐衝撃性および耐爆風性、水および水蒸気の透過に対する耐性等の強化された環境耐久性、耐凍結融解性、耐塩化性、ならびに耐薬品性を含む、強化した属性を提供することができる。
【０１３９】
任意選択的で、離散強化繊維の層（図示せず）を、ヘッドボックス４０の上流で、搬送ベルト（キャリア）、剥離紙、または形成シート上に直接堆積させることができる。
【０１４０】
硬化する前にスラリー内に埋め込み、結果として生じるセメント質パネル強化するために、不織布ガラス繊維マットまたは不織布ポリプロピレンマットのようなガラス繊維スクリムまたは不織布繊維マット等の強化スクリムのロービングまたはウェブ等の連続強化剤４４を提供することができる。連続ロービングおよび／または強化スクリムロール４２は、キャリア１４上に置かれるヘッドボックス４０を通して送給される。しかしながら、連続強化剤４４を使用しないことも考えられる。連続スクリムまたはロービングは、ガラス繊維、ポリプロピレン、ポリエチレン、ポリビニルアルコールなどの高分子材料、炭素、黒鉛、アラミド、セラミック、鋼、ジュートやサイザルなどのセルロース系または天然繊維、またはそれらの組み合わせを含む異なる強化繊維材料から作製することができる。ロービングは、連続強化モノフィラメントのアセンブリッジである。スクリムは、機械方向および横断方向に延びる連続繊維のウェブである。強化材はまた、別個の強化繊維で作られた不織ウェブとして提供されてもよい。
【０１４１】
また、本ライン１０によって生産されるセメント系パネルを直接キャリア１４上で形成することも想定される。この状態においては、少なくとも１つのベルト洗いユニット２８が提供される。キャリア１４は、当技術分野で周知であるように、主駆動ロール１６を駆動するモーター、プーリ、ベルトまたはチェーンの組み合わせによって支持フレーム１２に沿って移動する。キャリア１４の速度を、作製される製品に合うように変動させることが想定される。
【０１４２】
本生産ライン１０は、上述の連続多段繊維スラリーミキサー３２を含む。繊維スラリーミキサー３２は、デュアルまたは多多重シャフトミキサーであり得る。乾燥粉体送給機２は、強化繊維を除いて、セメント質組成物の乾燥成分５を多段連続繊維スラリーミキサー３２の送給区分２０に送給する。液体ポンプ３は、水などの水性媒体７を液体または水溶性添加剤と共にミキサー３２の第１の混合区分２２に送給する。多段連続ミキサー３２の第１の混合区分２２は、乾燥成分と水性媒体とを混合してセメント質スラリーを形成する。セメント質スラリーは、ミキサー３２の第２の混合区分２４に送給する。また、繊維送給機３３は、繊維３４を繊維スラリーミキサー３２に送給する。したがって、ミキサー３２の第２の混合区分２４において、繊維とセメント質スラリーは、混合されて繊維スラリー混合物３６を形成する。繊維スラリー混合物３６は、ヘッドボックス４０に送給する。
【０１４３】
ヘッドボックス４０（または他のタイプのスラリー分配器）は、移動キャリア１４上を移動する剥離紙（存在する場合）のウェブ２６上に繊維スラリー混合物を堆積させる。ロービングまたはスクリムまたは不織布繊維の形態の連続強化材は、パネルの一方または両方の表面に堆積させることができる。所望であれば、繊維ロービングまたはスプールおよび／またはスクリムロール４２によって提供される連続強化材４４もまた、図６に示されるようにヘッドボックス４０を通過させて、堆積した繊維スラリー混合物４６の上に堆積させる。繊維スラリー混合物４６を平準化するのを支援するために、形成振動プレート５０を、ヘッドボックス４０が繊維スラリー混合物４６を堆積させる場所の下に、または僅かに下流に提供することができる。
【０１４４】
繊維スラリー混合物４６は、移動キャリア１４に沿って進行するときに硬化する。繊維スラリー混合物４６が硬化しているときに繊維スラリー混合物４６を平準化するのを支援するために、１つまたは複数の振動スクリードプレート５２の下を通過させる。支持フレーム１２の遠位端１８において、カッター５４が硬化した繊維スラリー混合物をボード５５に切断する。次いで、ボード（パネル）５５を、アンロードおよび硬化ラック５７（図６を参照）上に置いて、硬化させる。
【０１４５】
任意選択で、ロール４２からのスクリムまたはロービングまたは不織布４４を堆積した繊維スラリー混合物４６の上部に適用するのではなく、ヘッドボックス４０と第１スクリードプレート５２との間の繊維スラリー混合物４６の表面に別個の強化繊維（図示せず）を堆積してもよい。堆積した繊維は次にスクリードプレート５２によって埋め込まれる。所望であれば、そのような底部連続強化剤をヘッドボックス４０の後に送給し、それを直接搬送／形成ベルトの上に載せる。底部連続強化剤は、ヘッドボックスの下を通過し、ヘッドボックス４０内のスラリーは、連続強化剤が前方に移動するにときに、その上部に直接注入される。例えば、連続強化剤は、ウェブ２６を提供するロールに加えて、ウェブ２６またはロール（図示せず）によってヘッドボックスの上流に提供して、ウェブ２６の上に連続強化剤を置くことができる。
【０１４６】
図６は、エッジ形成および漏出防止デバイス８０をさらに示す。これらは、エッジベルト、エッジレールである（単独または組み合わせて使用される）。
【０１４７】
本発明よって生産される繊維−セメント混合物は、セメント、水、および他のセメント添加剤を含有する。しかしながら、所望の粘度を達成するために、セメント質組成物は、好ましくは、繊維セメント押し出しによって通常使用されているような、高い注入割合の増粘剤または他の高粘度加工助剤を避ける。例えば、本スラリーは、好ましくは、高い注入割合での高粘度セルロースエーテルを避ける。本スラリーが避ける高粘度セルロースエーテルの例は、メチルセルロース、ヒドロキシプロピルメチルセルロース、およびヒドロキシエチルメチルセルロースである。
【０１４８】
本発明により生産される繊維セメント混合物は、水性スラリーであり、これは繊維を様々な硬化可能なセメント質スラリーに添加することにより作製することができる。例えば、水硬セメントまたは石膏に基づく組成物。ＡＳＴＭは、「水硬性セメント」を、水との化学的相互作用によって硬化し、硬くなり、また、水中でそうなり得るセメントである、と定義している。好適な水硬性セメントの例は、ポルトランドセメント、アルミン酸カルシウムセメント（ＣＡＣ）、スルホアルミン酸カルシウムセメント（ＣＳＡ）、ジオポリマー、マグネシウムオキシクロライドセメント（ソーレルセメント）、およびリン酸マグネシウムセメントである。好ましいジオポリマーは、クラスＣフライアッシュの化学活性化に基づく。
【０１４９】
硫酸カルシウム半水和物は、水との化学的相互作用によって硬化し、硬くなるが、本発明の文脈において、水硬性セメントの広範な定義に含まれない。しかしながら、硫酸カルシウム半水和物は、本発明によって生産された繊維セメント混合物中に含まれてもよい。したがって、そのような水性スラリーはまた、石膏セメントまたは焼き石膏等の硫酸カルシウムセメントにも基づくことができる。石膏セメントは、主に、か焼石膏（硫酸カルシウム半水和物）である。この業界では、か焼石膏を石膏セメントと称することが慣例である。
【０１５０】
繊維セメント混合物は、繊維セメント混合物の他の成分との組み合わせで、所望のスランプ試験値および粘度を達成するために十分な水を含有する。所望であれば、組成物は、０．２０／１〜０．９０／１、好ましくは０．２０／１〜０．７０／１の、水と反応性粉体との重量比を有することができる。
【０１５１】
繊維セメント混合物は、シリカフューム等のポゾラン材料、シリコン金属の産生物である微粉化した非晶質シリカ、およびフェロシリコン合金製造品を含有することができる。これは、特徴的に、非常に高いシリカ含有量および低いアルミナ含有量を有する。軽石、パーライト、珪藻土、凝灰岩、火山土、メタカオリン、マイクロシリカ、および研削された粒状の高炉スラグを含む、様々な他の天然材料および人工材料が、ポゾラン特性を有すると言われている。フライアッシュもまた、ポゾラン特性を有する。繊維セメント混合物は、セラミック微小球体および／またはポリマー微小球体を含有し得る。
【０１５２】
しかしながら、本方法によって作製される繊維セメントスラリーの１つの好ましい使用は、ガラス繊維、特に耐アルカリ性ガラス繊維等の強化繊維を有する構造用セメントパネル（ＳＣＰパネル）のような好適なＦＲＣパネルを生産することである。このように、セメント質スラリーは、好ましくは、ポルトランドセメント、石膏、凝集体、水、促進剤、可塑剤、超可塑剤、発泡剤、充填材、および／または当技術分野でよく知られている、または参照により組み込まれた、本特許で説明され、下に列記される他の成分の量を変動させることで構成される。これらの成分の相対的な量は、上記の一部の除去または他の追加を含む、最終製品の意図される使用に適するように変更され得る。
【０１５３】
水硬性スラリーの流動性を改善するために、例えば超可塑剤などの減水混和剤添加剤を任意選択的で繊維セメント混合物に含めることができる。かかる添加剤は、分子を溶液中に分散させるため、分子が互いに対してより移動し易くなり、それによって、スラリー全体の流動性を向上させる。スルホン化メラミンおよびスルホン化ナフタレン、ならびにポリカルボキシレート系超可塑剤が、超可塑剤として使用され得る。減水添加剤は、湿潤最終繊維スラリー混合物の０重量％〜５重量％、好ましくは０．５重量％〜５重量％の量で存在し得る。
【０１５４】
Ｔｏｎｙａｎ他への米国特許第６，６２０，４８７号は、参照によりその全体が本明細書に組み込まれ、硫酸カルシウムアルファ半水化物、水硬性セメント、活性ポゾラン、および石灰の水性混合物の硬化によって生じる連続相のコアを使用する、強化された軽量の寸法安定性構造用セメントパネル（ＳＣＰ）を開示している。連続相は、耐アルカリ性ガラス繊維によって強化され、セラミック微小球体またはセラミックおよびポリマー微小球体のブレンド物を含有しているか、または０．６／１〜０．７／１の水と反応性粉体との重量比を有する水性混合物から形成されているか、またはこれらの組み合わせである。ＳＣＰパネルの少なくとも１つの外面は、釘打ち性を向上させるためにガラス繊維によって強化し、かつ十分なポリマー球体を含有するか、もしくはポリマー球体に類似する効果を提供する水と反応性粉体との比率によって作製される、またはこれらの組み合わせである、硬化した連続相を含み得る。
【０１５５】
所望であれば、組成物は、０．２／１〜０．７／１の水対反応性粉体の重量比を有してもよい。
【０１５６】
本プロセスで使用される複合スラリーのための様々な配合物は、米国特許出願公開第ＵＳ２００６／０１８５２６７号、同第ＵＳ２００６／０１７４５７２号、同第ＵＳ２００６／０１６８９０５号、および同第ＵＳ２００６／０１４４００５号にも示され、これらは全て参照によりその全体が本明細書に組み込まれる。典型的な配合物は、反応性粉体として、乾燥基準で、３５〜７５重量％（典型的に４５〜６５または５５〜６５重量％）の硫酸カルシウムアルファ半水化物、２０〜５５重量％（典型的に２５〜４０重量％）のポルトランドセメント等の水硬性セメント、０．２〜３．５重量％の石灰、および５〜２５重量％（典型的に１０〜１５重量％）の活性ポゾランを含む。パネルの連続相は、耐アルカリ性ガラス繊維で均一に強化され、セラミックミクロスフェア、ガラスミクロスフェア、フライアッシュセノスフェア、およびパーライトからなる群から選択される２０〜５０重量％の均一に分布した軽量フィラー粒子を含有するであろう。複合スラリーのための配合物の一例は、全乾燥成分に基づいて、４２〜６８重量％の反応性粉体、２３〜４３重量％のセラミック微小球体、０．２〜１．０重量％のポリマー微小球体、および５〜１５重量％の耐アルカリ性ガラス繊維を含む。
【０１５７】
Ｄｕｂｅｙ他への米国特許第８，０３８，７９０号は、乾燥基準で、５０〜９５重量％の反応性粉体と、軽量充填材としてその中で均一に分散される１〜２０重量％の被覆された疎水性膨張パーライト粒子と、約１〜５００ミクロン（マイクロメートル）の範囲の直径、２０〜１５０ミクロン（マイクロメートル）の中位径、および約０．５０ｇ／ｃｃ未満の有効粒子密度（比重）を有する被覆された疎水性パーライト粒子と、０〜２５重量％の中空セラミック微小球体と、強化用に均一に分布している３〜１６重量の耐アルカリ性ガラス繊維と、を含むセメント質組成物の水性混合物を含む複合スラリーの好ましい配合物の別の例を提供しており、反応性粉体は、２５〜７５重量％の硫酸カルシウムアルファ半水和物、１０〜７５重量％のポルトランドセメントを含む水硬性セメント、０〜３．５重量％の石灰、および５〜３０重量％の活性ポゾランを含み、パネルは、５０〜１００ポンド／立方フィートの密度を有する。
【０１５８】
複合繊維スラリー混合物には上記の組成物が好ましいが、これらの成分の相対的な量は、上記の一部の除去または他の追加を含む、最終製品の意図される使用に適するように変更され得る。
【０１５９】
スラリー送給装置（ヘッドボックス）
ここで、図５を参照すると、繊維スラリー送給機（繊維スラリーヘッドボックス４０としても知られている）は、繊維スラリーミキサー３２から繊維スラリー混合物３６の供給を受け取る。
【０１６０】
ヘッドボックス４０は、キャリア１４の進行方向「Ｔ」に対して横方向に配置される。繊維スラリー混合物３６は、ヘッドボックス４０のキャビティにおいて堆積され、ヘッドボックス４０の排出開口部を通して移動キャリアウェブ１４（コンベアベルト）上に繊維スラリー混合物の流れ４６として排出される。
【０１６１】
繊維強化セメント質スラリーは、ホースおよびホース振動子システムを通してヘッドボックス４０の中へ圧送することができ、または繊維スラリーミキサー３２から直接ヘッドボックス４０の中へ落とすことができる。振動子システムは、いずれの場合においても、スラリーを攪拌するために使用される。ヘッドボックス４０を使用して形成される製品の厚さは、ヘッドボックス４０内のスラリーの流量、ヘッドボックス４０内のスラリーヘッドの上昇量、および所与のライン速度に対するヘッドボックス排出開口部の間隙によって制御される。ヘッドボックス４０の排出開口部の間隙は、繊維スラリー混合物をヘッドボックス４０から移動キャリアウェブ１４上に排出する、横方向開口部である。ヘッドボックス堆積物からの繊維スラリー混合物は、最終パネル５５の所望の厚さおよび仕上げの近くの１つの工程において移動キャリア１４の上へ堆積される。形成を改善するために振動を加えることができる。形成された製品の曲げ強度を改善するために、スクリムおよびロービングなどの異なる形態の連続強化材を加えてもよい。例えば、振動ユニット５０は、コンベアベルト１４の下のヘッドボックス４０の下側に位置付けることができる。
【０１６２】
振動ユニット５０は、典型的に、テーブル、ばね、および繊維セメントスラリーの堆積させたマットの中へ直接力を方向付け、かつ他方向では相殺する２つのモーターの、単一質点系である。このユニット５０は、ヘッドボックス４０に載置され、また、ヘッドボックスを超えて３〜６インチ延在する。
【０１６３】
ヘッドボックス４０は、相対的に制御された厚さの繊維スラリー混合物４６の均一な層を移動キャリアウェブ１４上に堆積させる。好適な層厚は、約０．２５インチ〜２インチ、好ましくは０．４〜０．８インチの範囲である。
【０１６４】
繊維スラリー混合物４６は、キャリアウェブ１４の約１．０〜約１．５インチ（２．５４〜３．８１ｃｍ）の距離の範囲内で下へ均一に方向付けられるスラリーの連続シートとして完全に堆積される。
【０１６５】
繊維スラリー混合物４６が移動キャリアウェブ１４に向かって移動するときに、全てのスラリーをウェブ１４に堆積させることが重要である。
【０１６６】
形成および平滑化および切断
上述のように繊維が埋め込まれた凝結可能スラリーの層を配設すると、フレーム１２は、ベルト１４上を走行する凝結スラリー−繊維混合物４６の上側表面を成形するために設けられた形成デバイスを有してもよい。
【０１６７】
ヘッドボックス４０によって堆積されているスラリーを平滑化するのを支援する、上で述べた振動テーブル（形成および振動プレート）５０に加えて、生産ライン１０は、パネルの上側表面を緩やかに平滑化するための、振動スクリードプレート５２とも称される、平滑化デバイスを含むことができる（図５および６を参照）。
【０１６８】
スラリー４６に振動を加えることによって、平滑化装置１４４は、パネル５５全体にわたる繊維３４の分布を容易にし、より均一な上側表面を提供する。平滑化デバイス１４４は、形成ラインフレームアセンブリに対して旋回されるか、または強固に装着することができる。
【０１６９】
平滑化の後に、スラリーの層が硬化し始めており、それぞれのパネル５５は、典型的な実施形態においてウォータージェットカッターである切断デバイス５４によって互いに分離される。切断デバイス５４は、パネルが所望の長さを有するように生産されるように、ライン１０およびフレーム１２に対して配設される。キャリアウェブ１４の速度が比較的遅いときには、ウェブ１４の進行方向に対して垂直に切断するように切断デバイス５４を装着することができる。より速い生産速度の場合、そのような切断デバイスは、ウェブの進行方向に対してある角度で生産ライン１０に取り付けられることが知られている。切断に応じて、分離されたパネル５５は、当技術分野でよく知られているようなさらなる取り扱い、包装、貯蔵、および／または出荷のために積み重ねられる。
【０１７０】
本発明の他の特徴は、得られるセメント質パネル（ＦＲＣパネル）５５が、繊維３４がパネル全体に均一に分布するように構築されていることである。これは、繊維の使用が比較的少なく、より効率的である、比較的強いパネルの生産を可能にすることがわかっている。繊維スラリー混合物の層中のスラリーの体積に対する繊維の体積分率は、好ましくは、繊維スラリー混合物４６のおよそ１体積％〜５体積％、好ましくは１．５体積％〜３体積％の範囲を構成する。また、パネル５５の製造を容易にするために、パネルの全最終厚さが繊維スラリー混合物の形態の単層として適用される。
【０１７１】
生産ラインの変形例
図７は、ヘッドボックスの上流の本繊維スラリー混合デバイスと共に使用するのに好適なセメント質パネル生産ラインの一部分のプロセスフローチャートの第１の変形である生産ライン１１０と、ヘッドボックスの下流の生産ラインの上面図と、の複合図を示す。これは、スラリーアキュムレータおよび容積式ポンプ３０を加えている。
【０１７２】
図８は、ヘッドボックスの上流の本繊維スラリー混合デバイスと共に使用するのに好適なセメント質パネル生産ラインの一部分のプロセスフローチャートの第２の変形である生産ライン２１０と、ヘッドボックスの下流の生産ラインの上面図と、の複合図を示す。これにより、繊維ロービングチョッパ４０Ａが追加される。
【０１７３】
これらの生産ラインの変形例における繊維スラリーミキサー３２および繊維スラリー混合物３６、ならびに示される他の同様の番号が付された要素は、図５および図６の生産ライン１０において使用されるものと同じであることが想定される。
【０１７４】
であるが、図５〜８は、繊維強化セメント質パネルを生産するために本発明の繊維スラリーミキサーを利用する製造プロセスのためのプロセスフロー図を示す。しかしながら、本発明の繊維スラリーミキサーの他の使用および応用が可能であり、本開示の一部として想定される。
【０１７５】
本発明の多段連続ミキサーを使用して生産された繊維強化セメント質スラリー混合物は、様々な土木工学および建設用途において特に有用である。より具体的には、本発明の多段連続ミキサーを使用して生産された繊維強化セメント質スラリー混合物は、連続製造方法を使用して様々な繊維強化セメント質製品を生産するのに特に有用である。本発明の多段連続ミキサーからの材料を利用して生産することができる繊維強化セメント製品の選択された例は、以下のように強調される。
【０１７６】
構造用サブフロアパネル
【０１７７】
構造用屋根外装パネル
【０１７８】
構造用壁外装パネル
【０１７９】
構造用基礎壁パネル
【０１８０】
恒久型枠パネル
【０１８１】
ルーフカバーボード
【０１８２】
耐衝撃かつ耐爆パネル
【０１８３】
外部サイディングパネルおよびトリム
【０１８４】
外部ファサードおよび建築用パネル
【０１８５】
建築用天井パネル
【０１８６】
屋根瓦
【０１８７】
タイルバックボード
【０１８８】
合成石、レンガおよびタイル
【０１８９】
カウンタートップ
【０１９０】
家具
【０１９１】
プレハブ壁アセンブリ、床および床天井アセンブリ、ならびに屋根アセンブリ
【０１９２】
合板、配向性ストランドボード、ならびに様々な用途における低、中、および高密度繊維ボードの代替製品
【０１９３】
アクセスフロアパネル
【０１９４】
他の用途
【０１９５】
繊維強化構造用セメント質パネルを生産するための本スラリー送給部の特定の実施形態を示し、説明してきたが、当業者は、より幅広い態様において、また、以下の特許請求の範囲に記載されるように本発明を逸脱することなく、変更および修正が行われ得ることを認識するであろう。
【図１】
2019524499.tif 000003
【図２Ａ】
2019524499.tif 000004
【図２Ｂ】
2019524499.tif 000005
【図２Ｃ】
2019524499.tif 000006
【図２Ｄ】
2019524499.tif 000007
【図２Ｅ】
2019524499.tif 000008
【図２Ｆ】
2019524499.tif 000009
【図３Ａ】
2019524499.tif 000010
【図３Ｂ】
2019524499.tif 000011
【図３Ｃ】
2019524499.tif 000012
【図３Ｄ】
2019524499.tif 000013
【図４Ａ】
2019524499.tif 000014
【図４Ｂ】
2019524499.tif 000015
【図４Ｃ】
2019524499.tif 000016
【図４Ｄ】
2019524499.tif 000017
【図４Ｅ】
2019524499.tif 000018
【図４Ｆ】
2019524499.tif 000019
【図４Ｇ】
2019524499.tif 000020
【図４Ｈ】
2019524499.tif 000021
【図４Ｉ】
2019524499.tif 000022
【図４Ｊ】
2019524499.tif 000023
【図４Ｋ】
2019524499.tif 000024
【図４Ｌ】
2019524499.tif 000025
【図４Ｍ】
2019524499.tif 000026
【図５】
2019524499.tif 000027
【図６】
2019524499.tif 000028
【図７】
2019524499.tif 000029
【図８】
2019524499.tif 000030
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
セメント複合スラリーを調製するための連続方法であって、
乾燥セメント系粉体を、少なくとも１つの乾燥セメント系粉体入口ポートを通して横型連続ミキサーの中へ送給する工程であって、
前記横型連続ミキサーが、
内部側壁を有する横型筐体によって画定された細長い混合チャンバであって、前記細長い混合チャンバが、上流端送給区分、第１の混合区分、および第２の下流端混合区分を有し、前記第１の混合区分が、前記上流端送給区分と前記第２の下流端混合区分との間にある、細長い混合チャンバと、
前記細長い混合チャンバの上流端から細長い混合チャンバの下流端まで横断し、かつ前記細長い混合チャンバ内で回転する、少なくとも一対の水平配向相互嵌合自己ワイピングインペラと、を備え、
前記細長い混合チャンバの前記上流端送給区分内で各々水平に載置されたインペラが、オーガを備え、前記乾燥セメント系粉体が、前記細長い混合チャンバの前記上流端送給区分の中へ送給され、前記オーガによって前記第１の混合区分に搬送される、送給する工程と、
水を含む液体流を、前記少なくとも１つの乾燥セメント系粉体入口ポートの下流の少なくとも１つの液体流入口ポートを通して連続スラリーミキサーの前記細長い混合チャンバの中へ送給し、前記乾燥セメント系粉体および前記液体流を、セメント系スラリーを形成するために前記第１の混合区分内で混合する工程であって、
前記第１の混合区分内の各水平に載置されたインペラが、前記インペラの水平配向シャフト上に一定間隔および異なる円周方向の場所に載置されている、第１の複数の混合パドルを備え、前記パドルが、前記横型筐体内で前記水平配向シャフトを中心に回転し、前記パドルが、前記シャフトから半径方向に延在している、混合する工程と、
強化繊維の流れを、少なくとも１つの強化繊維入口ポートを通して前記第２の混合区分の中へ送給し、前記セメント系スラリーおよび前記強化繊維を、繊維スラリー混合物を形成するために、前記第２の混合区分内で混合する工程であって、
前記細長い混合チャンバの前記第２の混合区分内で各々水平に載置されたインペラの少なくとも一部分が、
オーガと、
一定間隔かつ異なる円周方向の場所で前記ミキサーの前記水平配向シャフト上に載置された第２の複数の混合パドルであって、前記パドルが、前記横型筐体内で各々、それぞれの水平配向シャフトを中心として回転され、前記パドルが、前記それぞれのシャフトから半径方向に延在している、第２の複数の混合パドルと、からなる群から選択される少なくとも１つの部材を備える、混合する工程と、
前記繊維スラリー混合物を、前記ミキサーから前記第２の混合区分の下流端分の繊維スラリー混合物出口ポートを通して排出する工程であって、
前記回転パドルが、中央回転シャフトが混合中に３０〜４５０ＲＰＭで回転する剪断力を、前記繊維スラリー混合物に加える間、前記セメント質スラリーおよび繊維が前記横型連続ミキサーの前記混合チャンバ中で約５〜約２４０秒の平均混合滞留時間にわたって混合されて、均一な繊維スラリー混合物を生産し、
前記ミキサーから排出された前記繊維スラリー混合物が、高さ４インチ、直径２インチのパイプを使用したスランプ試験に従って測定したときに、４〜１１インチのスランプと、２０ＲＰＭの速度で動作するＳｐｉｎｄｌｅ  ＨＡ４アタッチメント付きのＢｒｏｏｋｆｉｅｌｄ  Ｖｉｓｃｏｍｅｔｅｒ，モデルＤＶ−ＩＩ＋  Ｐｒｏを使用して測定したときに、４５０００センチポアズ未満の粘度とを有する、排出する工程と、を含む、方法。
【請求項２】
前記混合チャンバが、１０〜約６０秒の平均スラリー滞留時間を提供し、前記中央回転シャフトが、混合中に５０〜２５０ＲＰＭで回転し、前記ミキサーから排出された前記繊維スラリー混合物が、１００００センチポアズ未満の粘度を有する、請求項１に記載の方法。
【請求項３】
前記第１および／または第２の混合区分の前記パドルが、平坦パドルおよび螺旋パドルからなる群から選択され、前記平坦パドルおよび螺旋パドルが、前記パドルが前記シャフトの一部を取り囲むように前記シャフトに嵌め込まれた中央開口部を有する一体型パドルであり、前記平坦パドルおよび螺旋パドルが、前記シャフトから反対方向に延在する対向する端を有し、前記平坦パドルまたは螺旋パドルが、前記第２の混合区分のパドル部分内で、前記第２の混合区分において使用され、オーガがまた、前記パドル区分の前および／または後で前記第２の混合区分において使用され、前記個々のシャフトに載置された前記パドルが、前記ミキサー運転中、前記ミキサーシャフトが回転モードにあるとき、重なるが干渉しない配向にある、請求項１に記載の方法。
【請求項４】
前記第１および第２の混合区分が、
−パドルが前記第１の混合区分において使用され、オーガが前記第２の混合区分において使用される構成、
−パドルが前記第１の混合区分において使用され、両方のシャフト上のオーガが前記第２の混合区分において使用され、それに両方のシャフト上に載置された螺旋パドルが続く構成、
−パドルが前記第１の混合区分において使用され、第２のオーガ、それに続いてパドル、それに続いて第３のオーガが、両方のシャフト上に載置される構成、
−平坦または螺旋パドルが前記第１の混合区分において使用され、前記第２の混合区分内のパドルが、（ａ）ピンおよびヘッドを有するパドル、ならびに／または（ｂ）複数のピンを備える構成、からなる群から選択される構成を有する、請求項１に記載の方法。
【請求項５】
平坦および／または螺旋パドルが、前記第２の混合区分内の前記シャフト上にあり、前記第２の混合区分内の前記シャフト上の全ての隣接する平坦および／または螺旋パドルが、互いに対して０〜９０度の回転を有し、前記第２の混合区分内の平坦および／または螺旋パドルの数が、１〜１０である、請求項１に記載の方法。
【請求項６】
前記第１の区分および前記第２の区分からなる群のうちの少なくとも１つの部材中の前記パドルの少なくともいくつかが、ヘッドのないピンを備える、請求項１に記載の方法。
【請求項７】
前記第１および／または第２の混合区分の前記パドルが、パドルヘッドに係合するピンを備え、前記ピンが、前記水平配向シャフトおよび／または前記パドルヘッドに旋回可能に係合して前記パドルヘッドの前記水平配向シャフト上のそれぞれの場所に対する旋回的回転を可能にし、前記複数のパドルが、前記強化繊維とセメント質スラリーとを混合し、かつ混合されている前記セメント質スラリーと強化繊維とを前記繊維スラリー混合物出口に移動させるように配置され、前記第１および第２の混合区分の前記パドルが、前記パドルヘッドに係合された前記ピンを各々備え、前記第２の混合区分には、オーガがない、請求項１に記載の方法。
【請求項８】
前記第１および／または第２の混合区分の前記パドルが、パドルヘッドに係合するピンを備え、前記ピンが、前記水平配向シャフトおよび／または前記パドルヘッドに旋回可能に係合して前記パドルヘッドの前記水平配向シャフト上のそれぞれの場所に対する旋回的回転を可能にし、前記複数のパドルが、前記強化繊維とセメント質スラリーとを混合し、かつ混合されている前記セメント質スラリーと強化繊維とを前記繊維スラリー混合物出口に移動させるように配置され、前記第１および第２の混合区分の前記パドルが、前記パドルヘッドに係合した前記ピンを各々備え、前記第２の混合区分には、オーガがなく、前記中央シャフトの垂直断面に関して広い表面を有する前記パドルヘッドの配向が、好ましくは約１０°〜８０°である、請求項１に記載の方法。
【請求項９】
前記パドルの全体的な寸法が、前記ミキサーチャンバの内周と前記中央シャフトからの前記パドルの最も遠い点との間のクリアランス（空間）が１／４インチ未満となるような寸法である、請求項１に記載の方法。
【請求項１０】
前記セメント質スラリーと繊維とを前記横型繊維スラリーミキサーの前記混合チャンバ内で混合して、前記繊維スラリー混合物を前記繊維スラリーミキサーから排出させ、繊維強化コンクリートパネルを生産するためにパネル生産ラインの移動表面上に厚さ０．４〜１．２５インチの層として均一に前記パネル生産ラインの前記移動表面上に連続カーテンとして堆積させるのに好適であることを可能にする粘稠性を有する前記均一な繊維スラリー混合物を生産し、前記横型繊維スラリーミキサーの前記混合チャンバが、前記回転パドルが前記繊維スラリーに剪断力を加える間、前記横型繊維スラリーミキサーの前記混合チャンバ内で前記セメント質スラリーと繊維とを約１０〜約１２０秒の平均混合滞留時間にわたって混合するように適合され、かつ構成されている、請求項１に記載の方法。
【国際調査報告】
2019524499.tif 000031
2019524499.tif 000032
2019524499.tif 000033
2019524499.tif 000034